Brevet FR2951643A1 — publié le 20110429

La présente invention concerne les compositions et procédés de traitement des matières kératiniques humaines. rrière:vlan. Les compositions photoprotectrices actuelles utilisent en combinaison différents agents de filtration, notamment des filtres organiques solubles ou insolubles. Le spectre d'absorption de chacun de ces filtres est rarement assez large pour couvrir tout le spectre UV et des associations sont nécessaires. Par ailleurs, un grand nombre de filtres organiques solubles peut poser des problèmes de compatibilité avec des ingrédients usuels des compositions les contenant, notamment à cause d'interactions avec d'autres filtres organiques ou avec des molécules actives telles que des antioxydants ou vitamines et peut être de photostabilité non entièrement satisfaisante. La résolution de ce dernier problème fait l'objet de nombreux brevets, révélant ainsi combien ce problème est récurrent. Les matériaux interférentiels peuvent être constitués d'une structure multicouche. Dans le cas de films à structure multicouche polymérique interférentielle, le nombre de couches peut être de plusieurs centaines par exemple. Ces films peuvent être produits par extrusion, sont majoritairement transparents et leur épaisseur est de quelques centaines de pim. L'utilisation d'une couche métallique, en TiO2 ou ZnO par exemple, permet d'obtenir des différences d'indice de réfraction plus importantes et de réduire le nombre de couches constituant le film. Cependant, les films utilisant cette technologie peuvent devenir opaques à la lumière visible et se révèlent également assez rigides. En variante, lorsque les films sont épais et comportent un nombre élevé de couches, leur efficacité peut être significativement réduite lorsqu'ils sont fragmentés en particules. En effet, en raison de l'épaisseur importante des films, les « effets de bord » peuvent très sensiblement réduire la production d'interférences. Par ailleurs, il est connu de la demande FR 2 921559 d'utiliser des pigments holographiques afin d'obtenir une réflexion dans le spectre UV. La demande FR 2 888 491 divulgue, quant à elle, une composition photoprotectrice comportant un agent de filtration à structure multicouche interférentielle, l'agent de filtration comportant une alternance de couches à haut indice de réfraction et de couches à bas indice de réfraction. Il existe un besoin pour bénéficier de matériaux filtrants non solubles permettant de couvrir le spectre UVA et/ou UVB, de parfaite innocuité, inertes vis-à-vis de l'environnement, photostables et non photoréactifs, ne posant pas de problème de compatibilité avec d'autres constituants des compositions les contenant et ne modifiant pas négativement les propriétés mécaniques des matériaux de conditionnement. Il existe, en outre, un besoin pour disposer de films à structure multicouche polymérique interférentielle dont les propriétés optiques sont peu ou pas affectées lorsque ces derniers sont fragmentés en particules. L'invention, qui vise tout ou partie de ces objectifs, concerne l'usage de particules à structure multicouche polymérique interférentielle obtenues à partir de gels photoniques. Un gel photonique est un film à structure multicouche polymérique pouvant comporter un polymère à blocs formant spontanément, lors du dépôt sur un support, une structure lamellaire périodique. Un tel matériau peut présenter des propriétés interférentielles, par exemple lorsqu'il est mis en contact avec un agent de gonflement. Les publications de E. Thomas : Nat Mat. Vol6, 957-960, 2008 et J. Am. Chem. Soc. 2009, 131, 7538-7539 décrivent des gels photoniques. L'invention concerne, selon un premier de ses aspects, une composition cosmétique photoprotectrice comportant des particules à structure multicouche polymérique interférentielle, au moins deux couches de ladite structure comportant un polymère amphiphile. Les particules peuvent comporter un polymère amphiphile qui définit au moins deux couches de ladite structure. Autrement dit, au moins deux couches de la structure peuvent être formées par un polymère amphiphile. Au sens de l'invention, on désigne par « structure multicouche polymérique interférentielle », un empilement d'au moins deux couches de polymère, de préférence plus de deux couches, l'empilement pouvant produire des interférences, par exemple de façon à filtrer les UV, et par exemple à assurer une protection contre les UVA limitant ainsi le brunissement de la peau et/ou produire une coloration et/ou éclaircir le teint et/ou modifier la réflectance spectrale, selon les applications. Les interférences peuvent conférer à la structure multicouche polymérique interférentielle un spectre de transmission comportant un ou plusieurs minima de transmission ou un spectre de réflexion comportant un ou plusieurs pics de réflexion, dans la plage de longueurs d'onde allant de 250 à 800 nm. Au sens de « polymère amphiphile », il faut comprendre un polymère comportant un groupe hydrophile et un groupe hydrophobe. Par exemple, le polymère amphiphile peut être un copolymère à blocs comportant au moins un bloc hydrophile et au moins un bloc hydrophobe. Selon un autre de ses aspects, l'invention concerne un procédé de préparation d'une composition cosmétique comportant des particules à structure multicouche polymérique interférentielle, au moins deux couches de ladite structure comportant un 1.0 polymère amphiphile, ledit procédé comportant : a) une étape de mise en contact, avec un agent de gonflement, d'une structure multicouche polymérique dont au moins deux couches comportent un polymère amphiphile, h) une étape de fragmentation, en particules à structure multicouche 15 polymérique de plus grande dimension inférieure ou égale à 100p.rn et/ou de plus petite dimension supérieure ou égale à 1.00 d'un film à structure multicouche polymérique dont au moins deux couches comportent un polymère amphiphile, et c) une étape de dispersion dans un milieu cosmétiquernent acceptable des particules à structure multicouche polymérique interférentielle obtenues après réalisation 20 des étapes a) et b), l'étape b) étant réalisée avant ou après l'étape a). Selon un autre de ses aspects, l'invention concerne un procédé de photoprotection non thérapeutique des matières kératiniques humaines vis-à-vis du rayonnement UV solaire, comportant l'étape consistant à appliquer sur les matières 25 kératiniques humaines une composition cosmétique photoprotectrice comportant des particules à structure multicouche polymérique interférentielle, au moins deux couches de ladite structure comportant un polymère amphiphile, par exemple tel que défini plus haut. Selon un autre de ses aspects, l'invention concerne un film photoprotecteur vis-à-vis du rayonnement UV solaire, destiné à être appliqué sur les matières kératiniques 30 humaines, comportant une structure multicouche interférentielle. par exemple telle que définie plus haut, filtrant le rayonnement UV solaire dont au moins deux couches comportent un polymère amphiphile. Le film peut comporter un polymère arnphiphile qui définit au moins deux couches d'une structure multicouche polymérique interférentielle filtrant le rayonnement UV solaire. Autrement dit, comme pour les particules, au moins deux couches de la structure peuvent être formées par un polymère amphiphile. Selon un autre de ses aspects, la présente invention concerne tune composition cosmétique comportant des particules à structure multicouche polymérique interférentielle comportant un polymère ayant en son sein un filtre UV. Le polymère est par exemple tel que défini plus haut. Selon un autre de ses aspects, 1"invention concerne un procédé de préparation d'une composition cosmétique photoprotectrice comportant des particules à structure multicouche polymérique interférentielle comportant un polymère, par exemple tel que défini plus haut, ayant en son sein un filtre UV, ledit procédé comportant : a) une étape de mise en contact, avec un agent de gonflement, comportant un filtre UV solubilisé, d'une structure multicouche polymérique, b) une étape de fragmentation, en particules à structure multicouche polymérique de plus grande dimension inférieure ou égale à 100 µm etlou de plus petite dimension supérieure ou égale à 100 nm, d'un film de ladite structure multicouche polymérique, et e) une étape de dispersion dans un milieu cosmétiquement acceptable des particules à structure multicouche polymérique interférentielle obtenues après réalisation des étapes a) et b), l'étape b) étant réalisée avant ou après l'étape a). Selon un autre de ses aspects. l'invention concerne un procédé de photoprotection des matières kératiniques humaines vis-à-vis du rayonnement UV solaire. comportant l'étape consistant à appliquer sur les matières kératiniques humaines une composition cosmétique comportant des particules à structure multicouche polymérique interférentielle comportant un polymère, par exemple tel que défini plus haut, ayant en son sein un filtre UV. Selon un autre de ses aspects, l'invention concerne un film photoprotecteur, destiné à être appliqué sur les matières kératiniques humaines, comportant une structure multicouche polymérique interférentielle comportant un polymère, par exemple tel que défini plus haut, ayant en son sein un filtre UV. Les compositions et films utilisés dans les procédés de photoprotection selon l'invention présentent par exemple un indice SPF, mesuré avant application sur les matières kératiniques, d'au moins 10, mieux 15, mieux d'au moins 30, 45 ou 60. L'indice SPF (Sun Screen Protection Factor) est défini dans l'article A new suhstrate Io measure sunscreen protection factors throughout the ultraviolet spectrum, .1. Soc. Cosmet. Chem., 40, 127-133 (May/.rune 1989). Les formulations de ces compositions et films photoprotecteurs sont par exemple choisies de telle sorte qu'ils présentent un facteur de transmission, mesuré avant application sur les matières kératiniques, inférieur ou égal à 70 %, 60 %, 50 %, 40 %, 30 %, 20 %, 10 %, 5 % ou encore mieux à 1 %, pour au moins une longueur d'onde dans la plage 250-400 nm, mieux pour la totalité de cette plage. La filtration est d'autant meilleure que le facteur de transmission est bas dans la plage 250-400 nm. Selon un autre de ses aspects, l'invention concerne une composition cosmétique comportant des particules à structure multicouche polymérique interférentielle comportant un polymère, par exemple tel que défini plus haut, ayant en son sein un agent fluorescent. Selon un autre de ses aspects, l'invention concerne un procédé de préparation d'une composition. cosmétique comportant des particules à structure multicouche polymérique interférentielle comportant un polymère, par exemple tel que défini plus haut, ayant en son sein un agent fluorescent, ledit procédé comportant: a) une étape de mise en contact, avec un agent de gonflement comportant un agent fluorescent solubilisé, d'une structure multicouche polymérique, b) une étape de fragmentation, en particules à structure multicouche polymérique de plus grande dimension inférieure ou égale à 100 q,m et/ou de plus petite dimension supérieure ou égale à 100 Inn. d'un film de ladite structure multicouche polymérique, et e) une étape de dispersion dans un milieu eosmétiquement acceptable des particules à structure multicouche polymérique interférentielle obtenues après réalisation des étapes a) et h), l'étape b) étant réalisée avant ou après l'étape a). Selon un autre de ses aspects, l'invention concerne un procédé d'éclaircissement des matières kératiniques humaines comportant l'étape consistant à appliquer une composition cosmétique comportant des particules à structure multicouche polymérique interférentielle comportant un polymère, par exemple tel que défini plus haut, ayant en son sein un agent fluorescent. Selon un autre de ses aspects, l'invention concerne un film pour l'éclaircissement du teint, destiné à être appliqué sur les matières kératiniques humaines. comportant une structure multicouche polymérique interférentielle comportant un polymère, par exemple tel que défini plus haut. ayant en son sein un agent fluorescent. Selon un autre de ses aspects, l'invention concerne une composition cosmétique comportant des particules à structure multicouche polymérique interférentielle produisant une couleur visible. Les particules à structure multicouche polymérique interférentielle peuvent comporter un polymère amphiphile tel que défini plus haut. Selon un autre de ses aspects, l'invention concerne un procédé de préparation d'une composition cosmétique comportant des particules à structure multicouche polymérique interférentielle, par exemple comportant un polymère amphiphile. produisant une couleur visible, ledit procédé comportant: a) une étape de mise en contact, avec un agent de gonflement, d'une structure multicouche polymérique, b) une étape de fragmentation, en particules à structure multicouche polymérique de plus grande dimension inférieure ou égale à 100 gym et/ou de plus petite dimension supérieure ou égale à 100 nrn, d'un film de ladite structure multicouche polymérique, et c) une étape de dispersion dans un milieu cosmétiquement acceptable des particules à structure multicouche polymérique interférentielle obtenues après réalisation des étapes a) et b), l'étape b) étant réalisée avant ou après l'étape a). Selon un autre de ses aspects, l'invention concerne un procédé de maquillage, par exemple d'homogénéisation du teint, comportant l'étape consistant à appliquer sur les matières kératiniques humaines une composition cosmétique comportant des particules à structure multicouche polymérique interférentielle, par exemple comportant un polymère amphiphile, produisant une couleur visible, ledit procédé pouvant en outre comporter une étape de sélection de la composition en fonction de la couleur et/ou de la réflectance spectrale des matières kératiniques à traiter. Selon un autre de ses aspects, l'invention concerne un film pour le maquillage, par exemple pour l'homogénéisation du teint, destiné à être appliqué sur les matières kératiniques humaines, comportant une structure multicouche polymérique interférentielle, par exemple comportant un polymère arnphiphile, produisant une couleur visible. Selon un autre de ses aspects, l'invention concerne une composition cosmétique comportant des particules à structure multicouche polymérique interférentielle comportant un polymère, par exemple tel que défini plus haut, ayant en son sein un agent de coloration. Selon un autre de ses aspects, l'invention concerne un procédé de préparation d'une composition cosmétique comportant des particules â structure multicouche polymérique interférentielle comportant un polymère, par exemple tel que défini plus haut, ayant en son sein un agent de coloration, ledit procédé comportant: a) mie étape de mise en contact, avec un agent de gonflement comportant un agent de coloration solubilisé, d'une structure multicouche polymérique, b) une étape de fragmentation, en particules à structure multicouche polymérique de plus grande dimension inférieure ou égale à 100 qna et/ou de plus petite dimension supérieure ou égale à 100 mn, d'un film de ladite structure multicouche polymérique, et e) une étape de dispersion dans un milieu cosmétiquement acceptable des particules à structure multicouche polymérique interférentielle obtenues après réalisation des étapes a) et b), l'étape b) étant réalisée avant ou après l'étape a). Selon un autre de ses aspects, l'invention concerne un procédé de maquillage, par exemple d'homogénéisation du teint, comportant l'étape consistant à appliquer sur les matières kératiniques humaines une composition cosmétique comportant des particules à structure multicouche polymérique interférentielle comportant un polymère, par exemple tel que défini plus haut, ayant en son sein un agent de coloration, ledit procédé pouvant en outre comporter une étape de sélection de la composition en fonction de la couleur et/ou de la réflectance spectrale des matières kératiniques à traiter. Selon un autre de ses aspects, l'invention concerne un film pour le maquillage, par exemple I'homogénéisation du teint, destiné à être appliqué sur les matières kératiniques humaines comportant une structure multicouche polymérique interférentielle comportant un polymère, par exemple tel que défini plus haut, ayant en son sein un agent de coloration. Structure multicouche o vmérr Fle )interférentielle Films et articules à structure multicouche .olvr érisue interférentielle Au sens de l'invention, les « structures multicouche polymérique interférentielle » regroupent les films et particules à structure multicouche polymérique interférentielle. Dans le cadre de l'invention, les particules à structure multicouche polymérique interférentielle peuvent être présentes au sein d'une composition cosmétique. La teneur massique, par rapport au poids de la composition cosmétique, des particules à structure multicouche polymérique interférentielle peut être comprise entre 0,1 et 50 %, par exemple 1 et 20 %, par exemple 5 et 15 %. Il est aussi possible d'utiliser des films comportant une structure multicouche polymérique interférentielle, lesquels films peuvent être appliqués sur les matières kératiniques. Ces films peuvent être déposés localement sur une partie de la surface extérieure des matières kératiniques par exemple pour protéger du rayonnement UV solaire, pour l'éclaircissement du teint ou le maquillage, par exemple l'homogénéisation du teint. Ces films peuvent être découpés à tout format et peuvent par exemple être utilisés par exemple pour le masquage des imperfections cutanées : boutons, rides, vitiligo... Les films selon l'invention peuvent être adhésifs ou non. Les films peuvent être adhésifs par exemple lorsqu'ils sont destinés à être appliqués sur les matières kératiniques, par exemple sur la peau. Les films selon l'invention peuvent être formés in situ sur les matières kératiniques. Taille et forme des structures multicouche polvmérique interférentielle On a représenté, à la figure 1, une particule à structure multicouche polymérique interférentielle selon l'invention. La longueur Li et la largeur L2 de la particule peuvent être comprises, en l'absence ou en présence d'un agent de gonflement, entre 1 et 100 wu. L'épaisseur L3 de la particule peut être comprise entre 0,1 et 50 pm. en l'absence d'un agent de gonflement, et entre 0,1 et 100 ltm en présence d'un agent de gonflement. Les particules à structure multicouche polymérique interférentielle peuvent avoir une plus grande dimension, en l'absence ou en présence d'un agent de gonflement, inférieure ou égale à 100 p.m. En l'absence d'un agent de gonflement, les particules peuvent avoir une plus grande dimension inférieure ou égale à 100 Inn, par exemple à 75 p.m, par exemple à 50 p.m. Les particules à structure multicouche polymérique interférentielle peuvent avoir une plus petite dimension, en l'absence ou en présence d'un agent de gonflement, supérieure ou égale à 0,1 µm, par exemple à 1 im. Le film à structure multicouche polymérique interférentielle peut avoir une plus grande dimension comprise entre 1 mm et 50 cm. Les structures multicouche polymérique interférentielle peuvent avoir un facteur de forme compris entre 1 et 1000. Au sens de « facteur de forme » il faut comprendre le rapport de la plus grande dimension de la structure multicouche polymérique interférentielle à sa plus petite dimension. 15 Les structures multicouche polymérique interférentielle peuvent être plaquettaires, c'est-à-dire avoir un facteur de forme au moins égal à 3, par exemple à 10. Les structures multicouche polymérique interférentielle peuvent présenter une structure lamellaire, liée à la présence du polymère amphiphile par exemple. Le polymère amphiphile peut présenter une structure lamellaire. 20 Les structures multicouche polymérique interférentielle peuvent comporter au moins trois couches, par exemple au moins 5, 10 ou 50. Les structures multicouche polymérique interférentielle peuvent comporter moins de 100 couches. Procédé de préparation de la structure multicouche polymérique interférentielle 25 Comme mentionné ci-dessus, les particules à structure multicouche polymérique interférentielle peuvent être obtenues à partir d'un gel photonique, lequel peut être produit comme décrit dans les publications de E. Thomas : Nat Mat. Vol6, 957-960, 2008 et J. Am. Chem. Soc. 2009, 131, 7538-7539. On a représenté à la figure 2 un exemple de procédé de fabrication de films et de 30 particules à structure multicouche polymérique interférentielle selon l'invention. Un gel photonique est obtenu sous la forme d'un filai (étape I) par exemple par étalement avec un tire-film, par trempage-retrait (« dip-coating ») ou par enduction centrifuge (« spin-coating ») et par toutes les méthodes 10 2951643 1.0 d'impression comme par exemple l'impression jet d'encre (INKJET) d'une solution de polymère à blocs arphiphile dans un solvant. Il s'organise spontanément en une structure multicouche polymérique. par exemple lamellaire, lorsque déposé sur un support. Le gel photonique comporte alors une alternance de couches hydrophiles et hydrophobes. Le nombre de couches de la structure multicouche du gel photonique peut être inférieur ou égal à 100 et son épaisseur après séchage peut être inférieure ou égale à 15gm. Après dépôt et en l'absence d'agent de gonflement, le gel photonique peut ne pas présenter de propriété interférentielle dans la plage de longueurs d'onde allant de 250 à 800nm. Le gel photonique peut être quaterni.sé par exemple par mise en contact. avec du 1-bromoéthane, comme décrit dans la publication Nat Mat. Vol6, 957-960, 2008. La mise en contact avec un agent de gonflement (étape III), dont la nature sera détaillée ci-dessous, peut provoquer le gonflement du gel photonique, par exemple de ses couches hydrophiles ou hydrophobes, et permettre ainsi l'obtention d'une structure multicouche polymérique interférentielle. L'étape de mise en contact avec Iagent de gonflement peut, comme détaillé ci-après, être mise à profit afin d'introduire un ou plusieurs filtres UV et/ou un ou plusieurs agents fluorescents et/ou un ou plusieurs agents de coloration dans la structure multicouche polymérique. La longueur d'onde d'interférence peut varier en fonction de la concentration, de la différence d'indice de réfraction entre les différentes couches, du pH de l'agent de gonflement. du poids moléculaire et du taux de réticulation des polymères présents dans la structure multicouche polymérique interférentielle. En faisant varier ces paramètres, il est, par exemple, possible de couvrir l'ensemble du spectre UVA. et UVB. Sur les figures 3 et 4, les proportions relatives des divers éléments représentés n'ont pas toujours été respectées dans un souci de clarté du dessin. On a représenté, schématiquement et partiellement à la figure 3, un gel photonique 1 déposé sur un support S avant mise en contact avec un agent de gonflement. Ce gel photonique 1 comporte une structure multicouche polymérique qui peut par exemple être, comme illustré, constituée d'une alternance de couches lamellaires hydrophiles 10 et hydrophobes 20. Dans l'exemple de réalisation de la figure 3, le gel photonique est transparent à un rayonnement R ayant par exemple une longueur d'onde comprise entre 250 et 800 nm. Par « transparent », il faut comprendre que le gel photonique ne présente pas de «band gap » dans la plage de longueurs d'onde allant de 450 à 800 nm. Par exemple, le gel photonique peut présenter un facteur de transmission supérieur ou égal à 80 %, par exemple 90 % dans 1.a plage de longueurs d'onde considérée. La figure 4 représente le gel photonique 1 de la figure 3 après mise en contact avec un agent de gonflement. Dans l'exemple de la figure 4, seules les couches hydrophobes 20 sont sensibles à l'agent de gonflement. En variante, seules les couches hydrophiles IO peuvent être sensibles à l'agent 10 de gonflement. La mise en contact avec un agent de gonflement permet, comme illustré, au gel photonique 1 de réfléchir le rayonnement R et par exemple de disposer de propriétés photoprotectrices vis-à-vis du rayonnement UV solaire et/ou de produire une couleur visible. Les films selon l'invention peuvent être utilisés dès l'étape de gonflement réalisée. 1.5 Une étape de figeage (étape IV) du gel photonique peut être réalisée après mise en contact de la structure multicouche polymérique avec l'agent de gonflement et, de préférence, avant ou après l'étape de fragmentation. Elle peut comporter la mise en contact de la structure multicouche polymérique avec un agent de figeage qui peut être un matériau inorganique comme la silice et ses précurseurs, par exemple le TEOS, ou un glycol par. 20 exemple le glycérol, le dipropylène glycol, le sorbitol, le butyléne glycol, les PEG de poids moléculaire compris entre 400 et 50 000 g/mol. Une étape de figeage mettant en oeuvre un précurseur de silice, le TEOS, dans un procédé sol-gel est décrite dans la publication J. Am. Chem. Soc. 2009, 131, 7538-7539. La réalisation d'une étape de figeage peut permettre aux particules de 25 conserver leurs propriétés physico-chimiques notamment leurs propriétés interférentielles après leur mise en dispersion dans un milieu cosmétiquement acceptable. Les compositions comportant ` des particules à structure multicouche polymérique interférentielle comportant un agent de figeage peuvent conserver leurs propriétés interférentielles pendant la durée de l'application et au moins 2 heures, par 30 exemple 3 heures après application de la composition sur les matières kératiniques. Les films à structure multicouche polymérique interférentielle comportant un agent de figeage peuvent conserver leurs propriétés interférentielles pendant la durée de l'application et au moins 2 heures, par exemple 3 heures après application sur les matières kératiniques. L'étape de fragmentation (V) de la structure multicouche polymérique du gel photonique peut avoir lieu. comme illustré ' la figure 2, après ].'étape de mise en contact avec un agent de gonflement et après une éventuelle étape de mise en contact avec un agent de figeage. En variantes il est possible de réaliser l'étape de fragmentation avant l'étape de mise en contact avec un agent de gonflement puis de réaliser une éventuelle étape de figeage. La fragmentation peut. par exemple se faire par découpage laser ou broyage par jet d'air, cryobroyage, broyage à billes ou broyage humide. Agent de gonflement Dans le cadre de l'invention, les particules à structure multicouche polymérique interférentielle, par exemple le polymère amphiphile, peuvent comporter un agent de gonflement. L'agent de gonflement peut être hydrophile ou hydrophobe selon la nature des couches de la structure multicouche polymérique qui sont amenées à gonfler. L'agent de gonflement peut comporter au moins un matériau optiquement actif solubilisé, par un exemple un filtre UV, un agent fluorescent, un agent de coloration et leurs mélanges. Le matériau optiquement actif peut par exemple être hydrophobe ou hydrophile. L'agent de gonflement peut par exemple comporter un mélange de matériaux optiquement actifs, par exemple un mélange d'un filtre UV et d'un agent fluorescent, un mélange d'un filtre UV et d'un agent de coloration, un mélange d'un agent fluorescent et d'un agent de coloration ou encore un mélange d'un filtre UV, d'un agent fluorescent et d'un agent de coloration. On peut utiliser, comme agent de gonflement, l'eau ainsi que les solutions salines organiques ou inorganiques de concentration comprise entre 0,01 et 5 M, par exemple les solutions de sels de sodium, de magnésium, de potassium, de calcium, de cuivre, les solutions de phosphates, ainsi que les solutions de sels d'ammonium. On peut également utiliser en tant qu'agent de gonflement, seuls, en mélange ou en solution aqueuse et en toutes proportions, le glycérol, les PEU de poids moléculaire compris entre 400 et 50000 g/mol, les mono, di et oligosaccharides solubles dans l'eau à au moins 1 % en masse, le sorbitol, le propylène glycol, le dipropylène glycol, le butylène glycol, les polyols solubles dans l'eau, les alcools courts miscibles dans l'eau par exemple, le méthanol, l'éthanol ou l'isopropanol. Au sens d« Copolymères à blocs Les structures multicouche polym.érique interférentielle peuvent comporter un polymère amphiphile par exemple ayant en son sein un agent fluorescent et/ou un filtre UV et/ou un agent de coloration qui peut être un copolymère. Le polymère amphiphile peut comporter, par exemple être, un copolymère à blocs, par exemple un : copolymère dibloc de la forme A-B où A est un bloc hydrophobe par exemple choisi parmi : le polystyrène, le polyméthacrylate de méthyle, le polyméthacrylate de cyclohexyle, le polyacrylate d'isobonxyle, le polyméthacrylate d'isobornyle, le polyméthacrylate d'isobutyle, le polyméthacrylate d'éthyle, le poly N-sert butyl acrylamide et le polyméthacrylate d'isopropyle et B est un : e, bloc hydrophile et cationique par exemple choisi parmi : le Poly(2-vinyl pyridine), le Poly(4-vinyl pyridine), le Poly(diméthyl amino éthyle méthacrylate), le Poly(diethyl amino éthyle méthacrylate), le Poly(diméthyl amine propyl méthacrylamide) et le Poly(N-vinyl pyrrolidone), • bloc hydrophile et anionique par exemple choisi parmi : le Poly(acide acrylique), le Polyacide méthacrylique), le Polyacide maléique), le Poly(acide itaconique), le Polyacide fumarique), le Poly(acide crotonique), le Poly(acide acrylamido glycolique) et le Polyacide acrylamido méthyl-2 propane sulfonique), ou un • bloc hydrophile et non ionique par exemple choisi parmi : le Polyméthacrylate de PEG), - copolymère tribloc de la forme A-B-C où : • A et C sont des blocs hydrophobes différents par exemple choisis parmi : le polystyrène, le polyméthacrylate de méthyle, le polyméthacrylate de cyclohexyle, le polyacrylate d'isobornyle, le polyméthacrylate d'isobornyle, le polyméthacrylate d'isobutyle, le polyméthacrylate d'éthyle, le poly N-test butyl acrylamide et le polyméthacrylate d'isopropyle et B est un : o bloc hydrophile et cationique par exemple choisi parmi : le Poly(2- 1.5 20 25 30 vinyl pyridine), le Poly(4-vinyl pyridine), le Poly(diméthyl amino éthyle méthacrylate), le Poly(diethyl amino éthyle méthacrylate), le Poly(diméthyl amine propyl méthacrylamide) et le Poly(N-vinyl pyrrolidone), o bloc hydrophile et anionique par exemple choisi parmi : le poly(acide acrylique), le Poly(acide méthacrylique), le Polyacide maléique), le Polyacide itaconique), le Poly(acide funharique), le Polyacide crotonique), le Poly(acide acrylamido glycolique) et le Poly(acide acrylamido méthyl-2 propane sulfonique), ou un o bloc hydrophile et non ionique par exemple choisi parmi : le Polyméthacrylate de PEG), ou • B est un bloc hydrophobe par exemple choisi parmi : le polystyrène, le polyméthacrylate de méthyle, le polyméthacrylate de cyclohexyle, le polyacrylate d'isoborn.yle, le polyméthacrylate d'isobornyle, le polyméthacrylate d'isobutyle, le polyméthacrylate d'éthyle, le poly N-tert butyl acrylamide et le polyméthacrylate d'isopropyle et A et C sont différents et choisis parmi les: o blocs hydrophiles et cationiques par exemple choisis parmi : le Poly(2-vinyl pyridine), le Poly(4-vinyl pyridine), le Poly(diméthyl 20 amino éthyle méthacrylate), le Poly(diethyl amino éthyle méthacrylate), le Poly(diméthyl amine propyl méthacrylamide) et le Poly(N-vhnyl pyrrolidone), o blocs hydrophiles et anioniques par exemple choisis parmi : le poly(acide acrylique), le Poly(acide méthacrylique). le Polyacide 25 maléique), le Poly(acide itaconique), le Poly(acide furnarique), le Polyacide crotonique), le Poly(acide acrylamido glycolique) et le Polyacide acrylamido méthyl-2 propane sulfonique), ou les o blocs hydrophiles et non ioniques par exemple choisis parmi : le Poly(méthacrylate de PEG). 30 Les copolymères comportant un bloc hydrophobe et un bloc hydrophile et cationique peuvent être salifiés ou quatemisés. La masse moléculaire de chacun de ces blocs peut être comprise entre 10 000 15 et 500 000 g/mol. Les copolymères comportant un bloc hydrophobe et un bloc hydrophile et anionique peuvent être salifiés. La masse moléculaire de chacun de ces blocs peut varier de 1 000 à 500 000 5 g/mol. Le MPEG peut avoir un poids moléculaire compris entre 500 et 10 000 g/mol. Quelques soient les modes de réalisation considérés, les blocs hydrophiles peuvent être sensibles à l'agent de gonflement. En variante, les blocs hydrophobes peuvent être sensibles à l'agent de 10 gonflement. Par exemple, lorsque le bloc hydrophobe est choisi parmi le polyacrylate d'isobornyl.e, le polyméthacrylate d'isobor-nyle ou le polyméthacrylate d'isobutyle, l'agent de gonflement peut être une huile polaire ou une solution de filtres solaires solubilisés dans une huile polaire. 15 Filtres UV éventuellement présents dans la structure multicouche polvmérique interférentielle Les structures multicouche polymérique interférentielle, par exemple le polymère an-1ph.iphile, peuvent comporter un polymère ayant en son sein un filtre UV. Les structures multicouche polymérique interférentielle et le filtre UV 20 présent en leur sein peuvent avoir une action complémentaire de filtration des rayonnements dans la plage de longueurs d'onde allant de 250 à 400 nm. Le choix du filtre UV peut par exemple se faire de telle sorte à filtrer les UVA et limiter le brunissement de la peau. Les filtres UV peuvent être organiques. 25 Les filtres UV peuvent être hydrophobes ou hydrosolubles. Les filtres UV peuvent être introduits dans la structure multicouche polymérique interférentielle par l'intermédiaire de l'agent de gonflement dans lequel ils sont solubilisés. Des filtres UV peuvent aussi être présents, dans les compositions selon 30 l'invention, à l'état libre, c'est-à-dire, à l'extérieur des structures multicouche polymérique interférentielle. Par souci de simplification, une seule liste de filtres UV utilisables comme filtres UV â l'état libre ou au sein des structures multicouche polyrnérique, est donnée ci-dessous. Filtres h . dro hobes ca.ables d'absorber les UV de 320 à 400 mn Umm) Dérivés du dibenzoylméthane Butyl Methoxydibenzoylmethane vendu notamment sous le nom commercial « PARSOL 1.789 » par DSM Nutritional Products, Inc, Isopropyl Dibenzoylmethane. Aminabenzophénones 2-(4-diethylamino-2-hydroxybenzoyl)-benzoate de n-hexyle vendu sous le nom 10 commercial« UVINUL A » par BASF. Dérivés anthraniliques Menthyl anthranilate vendu sous le nom commercial « NEO HELIOPAN MA » par SYMRISE. Dérivés de 4, 4-diarylbutadiène 15 1,1 -dicarboxy (2,2'-dim.éthyl-propyl)-4,4-diphénylbu.tadiène Filtres h dro hobes ca,ables d'absorber les UV de 280 â 320 non (UVB) Para-aminobenzoates Ethyl P.ABA., le « PARA. » désigne l'acide p-aminobenzoïque. Ethyl Dihydroxypropyl PABA 20 Ethylhexyl Dimethyl PABA (ESCALOL 507 de ISP) Dérivés salicyliques Honiosallate vendu sous le nom « Eusolex HMS » par Rona/EM Industries, Ethylhexyl Salicylate vendu sous le nom « NEO HELIOPAN OS » par SYMRISE, 25 Dipropyleneglycol Salicylate vendu sous le nom « DIPSAL » par SCHER, TEA Salicylate, vendu sous le nom « NEO HELIOPAN TS » par SYMRISE. Cinnamates Ethylhexyl Methoxycinnannate vendu notamment sous le nom commercial « PARSOL MCX » par DSM Nutritional Products, Inc, 30 Isopropyl Methoxy cinnamate. Isoam.yl Methoxy cinnamate vendu sous le nom commercial « NEO HELIOPAN E 1000 » par SYMRISE, 2951643 1.8 Diisopropyl Methyicinnamate, Cinoxate, Glyceryl Ethylhexanoate Diméthoxycinnamate. Dérivés de fi,i'-diphénylacr°ylate 5 Octocrylène, vendu notamment sous le nom commercial «UVINUL N539 » par BASE. Etocrylène, vendu. notamment sous le nom commercial « UVINUL., N35 » par BASE. Dérivés du benzvlidène camphre I O 3-Benzylidène camphre fabriqué sous le nom « MEXORYL SI) » par CHIMEX, Méthylbenzylidène camphre vendu sous le nom « EUSOLEX 6300 » par MERCK, Polyacrylamidométhyle Benzylidène Camphre fabriqué sous le nom « MEXORYL SW » par CHIMEX. 15 Dérivés de triazine Ethylhexyl triazone vendu notamment sous le nom commercial « UVINUL T150 » par BASE, Diethylhexyl Butamido Triazone vendu sous le nom commercial « UVASORB HEB » par SIGMA 3V, 20 2,4,6-tris(4'-ainino benzalmalonate de d.inéopentyle)-s-triazine 2,4,6-tris-(4"-amino benzalmalonate de diisobutyle)-s- triazine, 2,4-bis(4'-amino benzalmalonate de dinéopentyle)-6-(4'-aminobenzoate de nbutyle)-s--triazine, 2,4-bis(4'-amino benzoate de n-butyle)-6-(a.inopropyltrisiloxane)-s-triazine, 25 les filtres triazines symétriques décrits dans le brevet US 6,225,467, la demande WO 20041085412 (voir composés 6 et 9) ou le document « Symetricai Triazine Derivatives » IP.COM journal , IP.COM INC WEST HENRIE TA, NY, US (20 septembre 2004) notamment les 2,4,6-tris-(biphényl)-1,3,5-triazines (en particulier la 2,4,6-tris(biphènyl-4-yl-1,3,5-triazine) et la 2,4,6-tris(terphenyl)-1.3.5-triazine qui est repris 30 dans les demandes de BEIERSDORF WO 061035000, WO 061034982, WO 061034991, WO 06/035007, WO 20061034992, WO 20061034985. 2951643 1.9 Dérivés d 'imidazolines Ethylhexyl Dimethoxybenzylidene Dioxoirnidazoline Propionate. Dérivés du benzalrnalonate Polyorganosiloxanes à fonction benzalmalonate tels que le Polysilicone-15 5 vendu sous la dénomination commerciale « PARSOL SLX » par DSM Nutritional Products, Inc e Di-neopentyl 4'-méthoxyhenzalmalonate. Dérivés de inérocyanine Octyl-5-N,N-diethylarnino-2-phenysulfonyl-2,4-pentadienoate. Filtres hydrophobes mixtes capables d'absorber à la fois les I)VA et les UVB Dérivés de benzophénone Benzophenone-1 vendu sous le nom commercial « UVINUL 400 » par BASF, Benzophenone-2 vendu sous le nom commercial « UVINUL D50 » par BASF. Benzophenone-3 ou Oxybenzone, vendu sous le nom commercial « UVINUL M40 » par BASE, Benzophenone-5, Benzophenone-6 vendu sous le nom commercial « Helisorb 1.1 » par Norquay, Benzophenone-1 vendu sous le nom commercial « Spectra-Sorti UV-24 » par Arneri.can Cyanamid, Benzophenone-10, Benzophenone-11. Benzophenone-12. Dérivés du phenyl benzotriazole Drometrizole Trisiloxane vendu sous le nom « Silatrizole » par RHODIA CHIMIE Méthylène bis-Benzotriazolyl Tétramethylhutylphénol, vendu sous forme solide sous le nom commercial « MIXXIM BBI100 » par FAIRMOIJNT CHEMICAL ou sous forme micronisé en dispersion aqueuse sous le nom commercial « TINOSORB M » par CIBA SPECIALTY CITEMICALS. Dérivés his-résorcinyl triazines Bis-Ethylhexyloxyphénol Méthoxyphenyl Triazine vendu sous le nom commercial « TINOSORB S » par CIRA. GEIGY. Dérivés de benzoxazole 2,4-bis-[5-1(dimétbylpropyi) benzoxazol-2-yl-(4-phenyl)-imino]-6-(2- ethylhexyl)-i.mino®1,3,5-triazine vendu sous le nom d'Uvasorb K2A par Sigma 3V. Filtres h drosolubles capables d'absorber les UV de 320 à 400 nm (UVA) Terephthalylidène Dicamphre sulfonique acide fabriqué sous le nom "MEXORYL SX" par CHIMEX. Les dérivés bis-benzoazolyle tels que décrits dans les brevets EP 669 323, et US 2,463,264 et plus particulièrement le composé Disodium Phenyl Dibenzimidazole Tetra-sulfonate vendu sous le nom commercial "NEO I-IELIOPAN AP" 10 par Haarmann et REIMER. Filtres hydrosolubles capables d'absorber les UV de 280 à 320 nm (UVB) Dérivés d'acide p-aminobenzoïque (PARA) PABA, Glyceryl PABA, et 15 PEG-25 PABA vendu sous le nom "UVINUL P25" par BASF, Phenylbenzimidazole Sulfonic Acid vendu notamment sous le nom commercial "EUSOLEX 232" par MERCI:, Acide férulique, Acide salicylique. 20 DEA methoxycinnamate, Benzylidéne Camphre Acide Sulfonique fabriqué sous le nom "MEXORYL SL" par CHIMEX, Camphre Benzalkonium Methosulfate fabriqué sous le nom "MEXORYL SCä par CFIIMEX. 25 Filtres hydrosolubles mixtes UVA et UVB Dérivés de benzophénone comportant au moins un radical sulfonique Benzophenone-4 vendu sous le nom commercial " UVINUL MS40" par BASF, Benzophenone-5, et Benzophenone-9. 30 Aents fluorescents éventuellement 'rése ts dans la structure multicouche olv é l oae nrrterfér e belle Les agents fluorescents utilisés dans le cadre de la présente invention peuvent être des fluorescents ou UV. Le choix de l'agent fluorescent peut par exemple se faire de telle sorte à filtrer les UVA et limiter le brunissement de la peau. Les structures multicouche polymérique interférentielle selon l'invention peuvent comporter trois types d'agents fluorescents différents produisant respectivement du rouge, du vert et du bleu lorsqu'éclairés par une lumière blanche. De telles structures pouvant produire, par synthèse additive, de la lumière blanche et être utilisées dans des procédés d'éclaircissement des matières lkératiniques. Les agents fluorescents peuvent être des azurants optiques par exemple choisis parmi les solutions de dérivés du stilbène, en particulier des polystyrylstilbènes et des triazinstilbènes. des dérivés coumariniques, en particulier des hydroxycoumarines et des aminocoumarines, des dérivés oxazole, benzoxazole. imidazole, triazole, pyrazoline, des dérivés du pyrène et des dérivés de porphyrine et/ou leurs mélanges. De tels composés sont par exemple disponibles sous les dénominations commerciales Tinopal SOP et Uvitex Olt auprès de la société CIBA GEIGY. On peut, en outre, utiliser comme azurants optiques des solutions aqueuses de disodium distyrylbiphényl disulfonate. par exemple disponibles sous la dénomination commerciale Tinopal CBS X par la société CIBA. Agents de coloration Les agents de colorations peuvent être hydrosolubles ou liposolubles. Quels que soient les modes de réalisation considérés, des agents de coloration peuvent aussi être présents au sein des structures multicouche polymérique interférentielle ou à l'état libre, c'est-à-dire à l'extérieur des structures multicouche polymérique interférentielle. Par exemple lorsque des applications colonelles sont recherchées, la composition cosmétique peut comporter un agent de coloration à l'état libre, lequel peut, par exemple, avoir sensiblement la même couleur que celle produite par les particules à structure multicouche polymérique interférentielle. En variante, l'agent de coloration à l'état libre peut avoir une couleur différente de celle produite par les particules à structure multicouche polymérique interférentielle. Par souci de simplification, une seule liste d'agents de coloration utilisables à. l'état libre ou au sein des structures multicouche polyrnéri.que, est donnée ci-dessous. Les agents de coloration liposolubles peuvent, par exemple, être choisis parmi le DC Red 17, le DC Red 21, le DC Red 27, le DC Green 6, le DC Yellow 11, le DC Violet 2, le DC Orange 5, le rouge Soudan, les carotènes (le 13-carotène, le lycopéne), les xanthophylles (capsanthine, capsorubine, lutéine), l'huile de palme, le brun Soudan, le jaune quinoléine, le rocou, le curcumin. Les agents de coloration hydrosolubles peuvent par exemple être choisis parmi le FDC Red 4, le DC Red 6, le DC Red 22, le DC Red 28, le DC Red 30, le DC Red 33, le DC Orange 4, le DC Yellow 5, le DC Yellow 6, le DC Yellow 8, le FDC Green 3, le DC Green 5, le FDC Blue 1, la bétanine (betterave), le carmin, la chlorophylline cuivrée, le bleu de méthylène, les anthocyanines (enocianine, carotte noire, hibiscus, sureau), la riboflavine. 1 5 Les agents de coloration peuvent encore être choisis parmi les antraquinones , le caramel, le noir de charbon, les bleus azulènes. le methoxalène, le trioxalène, le guajazulène, le chamuzulêne, le rose de hengale, la cosine IOB, la cyanosine, la daphinine, la juglone, la lawsone. 20 Propriétés optiques des structures multicouche polymérique interférentielle Dans le cadre de l'invention, les spectres de réflexion et facteurs de transmission des particules à structure multicouche polymérique interférentielle sont mesurés avant dispersion desdites particules dans le milieu cosmétiquement acceptable. 25 Les spectres de réflexion et de transmission des films à structure multicouche polymérique interférentielle sont mesurés avant application sur les matières kératiniques. Les structures multicouche polymérique interférentielle selon l'invention peuvent être goniochromatiques ou. non. Lorsque les structures multicouche polymérique interférentielle produisent une 30 couleur visible, elles peuvent présenter ou non des propriétés de filtration dans les UV. Lorsque les structures multicouche polymérique interférentielle présentent des propriétés de filtration dans les UV, elles peuvent ou non produire une couleur visible. Application à la photoproteetion vis-à-vis du rayonnement UV solaire Les structures multicouche polymérique interférentielle peuvent, par exemple, présenter un spectre de réflexion comportant au moins un pic de réflexion dans la plage de longueurs d'onde allant de 250 à 400 mn, par exemple de 290 à 400 ana, par exemple de 330 S à 400 nm. Le pic de réflexion peut être un pie d'ordre d'interférence égal à 1. Les structures multicouche polymérique interférentielle peuvent, par exemple, présenter un spectre de réflexion comportant plusieurs pics de réflexion correspondant chacun à des ordres d'interférence différents dans la plage de longueurs d'onde allant de 250 à 800 nm. Un tel spectre de réflexion est donné, pour un gel photonique, dans la publication 10 Nat Mat. Vol6, 957-960, 2008. Dans ce dernier cas, le pie de réflexion dans la plage de longueurs d'onde allant de 250 à 400 nm peut correspondre à un ordre d'interférences au moins égal à 2, par exemple à 3, par exemple à 4, par exemple à 5. Les structures multicouche polymérique interférentielle peuvent être transparentes dans la plage de longueurs d'onde allant de 450 à 800 nm. 15 Au sens de l'invention, des particules à structure multicouche polymérique interférentielle sont transparentes si elles ont un facteur de transmission supérieur ou égal à 80 %, par exemple 90 % dans la plage de longueurs d'onde considérée. Les structures multicouche polymérique interférentielle peuvent comporter, par exemple au sein du polymère amphiphile, un autre matériau optiquement actif comme un 20 filtre UV ou un agent fluorescent. Les structures multicouche polymérique interférentielle et le filtre UV, le cas échéant, présent en leur sein peuvent avoir une action complémentaire de filtration des rayonnements dans la plage de longueurs d'onde allant de 250 à 400 nm. Ainsi, la composition cosmétique comportant des particules à structure 25 multicouche polymérique interférentielle comportant un polymère comportant en son sein un filtre UV peut présenter, avant application sur les matières kératiniques, un spectre de transmission comportant au moins deux minima dans la plage de longueurs d'onde allant de 250 à 400 nm. Les minima peuvent par exemple être distants d'au moins 50 nm. Application à l'éclaircissement du teint 30 Les structures multicouche polymérique interférentielle comportant un polymère. par exemple amphiphile, ayant en son sein un agent fluorescent peuvent présenter un spectre de réflexion comportant un pic de réflexion dans la plage de longueurs d'onde allant de 250 à 800 nm, par exemple de 250 à 400 nm. En outre, lorsque les structures multicouche polymérique interférentielle comportent un polymère comportant en son sein un agent fluorescent. elles peuvent présenter, avant application sur les matières k..ératiniques, un spectre de transmission comportant au moins deux minima dans la plage de longueurs d'onde allant de 250 à 800 nm. Dans ce dernier cas, un premier minimum de transmission peut se situer dans la plage de longueurs d'onde allant de 250 à 400 nm et un second minimum de transmission peut se situer dans la plage de longueurs d'onde allant de 400 à 800 mn, par exemple de 400 à 500 nm. Les minima peuvent: par exemple être distants d'au moins 50 nm, par exemple 100 nm. Ainsi, la composition cosmétique comportant des particules à structure multicouche polymérique interférentielle comportant un polymère, par exemple amphiphile, comportant en son sein un agent fluorescent peut présenter, avant application, sur les matières kératiniques, un spectre de transmission comportant deux minima dans la plage de longueurs 1.5 d'onde allant de 250 à 800 nm. Les minima peuvent être distants d'au moins 50 nm, par exemple 100 nm. Au moins un minimum peut être situé dans la plage de longueurs d'onde allant de 250 à 400 nm et au moins un minimum peut être situé dans la plage de longueurs d'onde allant. de 400 à 800 nm, par exemple de 400 à 550 nm. 20 Application au maquillage Lorsque les structures multicouche interférentielle sont utilisées pour leurs propriétés colonelles, elles peuvent présenter, avant application sur les matières kératiniques, un spectre de réflexion comportant au moins un pic de réflexion dans la plage de longueurs d'onde allant de 400 à 800 mn. Un tel spectre de réflexion est donné, pour un gel photonique, 25 dans la publication Nat Mat. Vo16, 957-960, 2008. Les structures multicouche polymérique interférentielle peuvent produire toutes les couleurs du spectre visible, par exemple du jaune, du jaune-orange ou du violet. Les structures multicouche polymérique interférentielle peuvent produire de la couleur ou un aspect métallisé. 30 Ainsi, la composition comportant des particules à structure multicouche polymérique interférentielle, par exemple comportant un polymère amphiphile, produisant une couleur visible peut présenter, avant application sur les matières kératiniques, un spectre de réflexion comportant un pic de réflexion dans la plage de longueurs d'onde allant de 400 à 800 nrn. En outre, la composition cosmétique comportant des particules à structure multicouche polymérique interférentielle comportant un polymère, par exemple amphiphile, comportant un son sein un agent de coloration peut présenter, avant application sur les matières kératiniques, un spectre de réflexion comportant un pic de réflexion dans la plage de longueurs d'onde allant de 400 à 800 nrn. La coloration produite par l'agent de coloration peut renforcer celle produite par la structure multicouche polymérique interférentielle. 1IL. es .... de amicales à sfrä eture multicouche ~olyméri ne interférentielle La composition selon l'invention peut comporter un seul type de particules à structure multicouche polymérique interférentielle selon l'invention ou un mélange d'au moins deux types différents de particules à structure multicouche polymérique interférentielle, par exemple présentant un spectre en transmission et/ou de réflexion différent dans la plage de longueurs d'onde allant de 250 à 400 nm. La composition peut par exemple comporter un mélange d'un type de particules à structure multicouche polymérique interférentielle, les particules comportant un polymère amphiphile qui définit au moins deux couches de ladite structure et d'un autre type de particules à structure multicouche interférentielle. La composition peut par exemple comporter un melange d'un type de particules à structure multicouche polymérique interférentielle comportant un polymère ayant en son sein un premier filtre UV et d'un autre type de particules à structure multicouche polymérique interférentielle comportant un polymère ayant en son sein un second filtre UV différent du premier. La composition peut par exemple comporter un mélange d'un type de particules à structure multicouche polymérique interférentielle comportant un polymère ayant en son sein un agent fluorescent et d'un autre type de particules à structure multicouche polymérique interférentielle produisant une couleur visible. La composition peut par exemple comporter un mélange d'un type de particules à structure multicouche polymérique interférentielle comportant un polymère ayant en son sein un agent fluorescent et d'un autre type de particules à structure multicouche polymérique interférentielle comportant un polymère ayant en son sein un filtre [JV. La composition peut par exemple comporter un mélange d'un type de particules à structure multicouche polymérique interférentielle produisant une couleur visible et d'un autre type de particules à structure multicouche polymérique interférentielle comportant un polymère ayant en son sein un filtre UV. Milieu contenant les particules à structure_ multicouche olv ér ~~ue interférentielle Les particules à structure multicouche polymérique interférentielle peuvent être contenues dans un milieu cosmétiquement acceptable, c'est-à-dire un milieu non toxique et susceptible d'être appliqué sur les matières kératiniques d'êtres humains, notamment la peau, les muqueuses ou les phanères. Ce milieu est adapté à la nature du support sur lequel doit être appliquée la composition ainsi qu'à la forme sous laquelle la composition est destinée à être conditionnée. Le milieu peut comporter une phase liquide à 25°C, contenant les particules à structure multicouche polymérique interférentielle. Le milieu peut être choisi de manière à favoriser la dispersion des particules à structure multicouche polymérique interférentielle avant l'application de celui-ci et ce afin d'éviter une agrégation des particules à structure multicouche polymérique interférentielle. A titre d'exemple, on peut utiliser un ou plusieurs agents réduisant la tension superficielle du milieu contenant les particules à structure multicouche polymérique interférentielle à moins de 35 mN/M. Par « milieu aqueux », on désigne un milieu liquide à température ambiante et pression atmosphérique qui contient une fraction importante d'eau rapportée au poids total du milieu. La teneur massique en eau du milieu aqueux est par exemple supérieure ou égaie à 30 %, mieux 40 %, encore mieux 50 %. Le milieu peut être monophasique ou multiphasique. Les compositions selon l'invention peuvent comporter une phase aqueuse et une phase grasse. Le milieu peut être transparent ou translucide. et coloré ou non. Le milieu contenant les particules à structure multicouche polymérique interférentielle peut ne contenir aucun pigment ou colorant, Le milieu peut comporter un solvant volatil. Par « solvant volatil », on entend tout liquide susceptible de s'évaporer au contact des matières kératiniques, à température ambiante et sous pression atmosphérique. Le milieu peut notamment être choisi de manière à ce que la composition contienne au moins 5 %, voire au moins 30 % de solvant volatil. Le milieu peut comporter un polymère filmogène améliorant la rémanence de la protection. Polymère filmogène Dans la présente invention, on entend par « polymère filmogène », un polymère apte à former à lui seul ou en présence d'un agent auxiliaire de filmification, un film macroscopiquement continu et adhérent sur les matières kératiniques, et de préférence un film cohésif, et mieux encore un film dont la cohésion et les propriétés mécaniques sont telles que ledit film peut être isolable et manipulable isolément, par exemple lorsque ledit film est réalisé par coulage sur une surface antiadhérente comme une surface téflonnée ou siliconée. La composition peut comporter une phase aqueuse et le polymère filmogène peut être présent dans cette phase aqueuse. Dans ce cas celui-ci sera de préférence un polymère en dispersion ou un polymère amphiphile ou associatif. Par « polymère en dispersion » on entend des polymères non solubles dans l'eau présents sous forme de particules de taille variable. Le polymère peut être réticulé ou non. La taille moyenne de particules est typiquement comprise entre 25 et 500 nm, de préférence entre 50 et 200 nm. Les polymères en dispersion aqueuse suivants peuvent être utilisés : Ultrasol 2075@ de Ganz Chemical, Daitosol 5000AD® de Daito Kasei, Avalure UR 450® de Noveon. DYNAMXOO de National Starch, Syntran 5760® de Interpolyrer, Acusol OP 3010 de Rohm&Haas, Neocryl A 1090® de Avecia. Les dispersions acryliques vendues sous les dénominations Neocryl XK-90 It , Neocryl A-1070®, Neoeryl A-10900, Neocryl BT-620, Neocryl A-1079® et Neocryl A- 523 RD par la société AVECIA-NEORESINS, Dow Latex 432® par la société DOW Cl-IEMICAL, Daitosol 5000 AD ® ou Daitosol 5000 SJO par la société DAIT® KASEY KOGY0, Syntran 5760® par la société Interpolyrner, Allianz OPT par la société ROHM & I IAAS, les dispersions aqueuses de polymères acryliques ou styrène/acrylique vendues sous le nom de marque .IONCRYL® par la société JOHNSON POLYMER ou encore les dispersions aqueuses de polyuréthane vendues sous les dénominations Neorez R-981 C et Neorez R-974® par la société AVECIA-NEORESINSi les Avalure UR-4050, Avalure UR-4100, Avalure UR-425 R , Avalure UR-4500, Sancure 87511, Sancure 8610, Sancure 878® et Sancure 2060® par la société GOODRICH, Impranil 85C) par la société BAYER, Aquamere H-1511 C) par la société HYDROMER, les sulfopolyesters vendus sous le nom de marque Eastman AOC) par la société Eastman Chemical Products, les dispersions vinyliques comme le Mexomère PAM® de la société CI- IMEX et leurs mélanges sont d'autres exemples de dispersions aqueuses de particules de polymères filmogènes hydrodispersibles. Par « polymères ampliphiles ou associatifs » on entend des polymères comportant une au plusieurs partie hydrophiles qui les rendent partiellement solubles dans l'eau et une ou plusieurs parties hydrophobes par lesquelles les polymères s'associent ou interagissent. Les polymères associatifs suivants peuvent être utilisés : Nuvis FX1100O de Elem.entis, Aculyn 22®, Aculyn 440, Aculyn 460 de R.oh.m&Haas, Viscophobe DB10001i de Amerchol. Les Copolymères diblocs constitués d'un bloc hydrophile (polyacrylate. polyéthylène glycol) et d'un bloc hydrophobe (polystyrène, polysiloxane, peuvent également être utilisés. La composition peut comporter une phase huileuse et le polymère filmogène peut être présent dans cette phase huileuse. Le polymère pourra alors être en dispersion ou en solution. Les polymères de type NAD ou des microgel (par exemple les KSG) peuvent être utilisés, ainsi que les polymères du type PS-PA ou les copolymères à base de styrène (Kraton, Regalite). Comme exemples de dispersions non aqueuses de particules de polymère dans une ou plusieurs huiles de silicone et/ou hydrocarbonées et pouvant être stabilisées en leur surface par au moins un agent stabilisant, notamment un polymère séquencé, greffé ou statistique. on peut citer les dispersions acryliques dans l'isododécane comme le Mexomère PAP® de la société CHIMEX, les dispersions de particules d'un polymère éthylénique greffé, de préférence acrylique, dans une phase grasse liquide, le polymère éthylénique étant avantageusement dispersé en l'absence de stabilisant additionnel en surface des particules telles que décrite notamment dans le document WO 04/055081. Parmi les polymères filmogènes utilisables dans la composition de la présente invention, on peut citer les polymères synthétiques, de type radicalaire ou de type polycondensat, les polymères d'origine naturelle, et leurs mélanges, Les polymères filmogènes de type radicalaire peuvent être notamment des polymères, ou des copolymères, vinyliques, notamment des polymères acryliques. Les polymères filmogènes vinyliques peuvent résulter de la polymérisation de monomères à insaturation éthylénique ayant au moins un groupement acide et/ou des esters de ces monomères acides et/ou des amides de ces monomères acides comme les acides carboxyliques insaturés a, fi-éthyléniques tels que l'acide acrylique, l'acide méthacrylique, I0 l'acide crotonique, l'acide maléique, l'acide itaconique. Les polymères d'origine naturelle, éventuellement modifiés, peuvent être choisis parmi la résine shellac, la gomme de sandaraque, les da.rnmars, les élémis, les copals, les polymères cellulosiques, tels que la nitrocellulose, l'éthylcellulose ou les esters de nitrocellulose choisis, par exemple, parmi l'acétate de cellulose, l'acétobutyrate de cellulose, 15 l'acétopropionate de cellulose, et leurs mélanges. Le polymère filmogène peut être présent sous la forme de particules solides en dispersion aqueuse ou huileuse, connue généralement sous le nom de latex ou pseudolatex. Le polymère filmogène peut comporter une ou plusieurs dispersions stables de particules de polymères généralement sphériques d'un ou plusieurs polymères, dans une phase grasse 20 liquide physiologiquement acceptable. Ces dispersions sont généralement appelées NAD de polymère par opposition à des latex qui sont des dispersions aqueuses de polymère. Ces dispersions peuvent notamment se présenter sous forme de nanoparticules de polymères en dispersion stable dans ladite phase grasse. Les nanoparticules sont de préférence d'une taille comprise entre 5 et 600 nm. Les techniques de préparation de ces dispersions sont bien 25 connues de l'homme du métier. La composition peut comprendre au moins un polymère filmogène qui est un polymère éthylénique séquencé linéaire filmogène. Ce polymère peut comprendre au moins une première séquence et au moins une deuxième séquence ayant des températures de transition vitreuse (Tg) différentes, lesdites première et deuxième séquences étant reliées 30 entre elles par une séquence intermédiaire comprenant au moins un monomère constitutif de la première séquence et au moins un monomère constitutif de la deuxième séquence. Par exemple, les première et deuxième séquences et du polymère séquencé sont incompatibles l'une avec l'autre. De tels polymères sont décrits par exemple dans les documents EP 1411069 ou WO 041028488. qui sont incorporés par référence. Phase aqueuse Les compositions selon l'invention peuvent comporter au moins une phase 5 aqueuse. Les compositions selon l'invention peuvent comporter une phase aqueuse qui peut comporter les particules à structure multicouche polymérique interférentielle. La teneur massique en eau de la phase aqueuse est par exemple supérieure ou égale à 30 %, mieux 40 %, encore mieux 50 %e 10 La phase aqueuse peut également comporter un mélange d'eau et de solvant(s) organique(s) miscibles) à l'eau (miscibilité dans l'eau supérieure à 50 % en poids à 25°C) comme les monoalcools inférieurs ayant de 1 à 5 atomes de carbone tels que l'éthanol, i'isopropanol, les glycols ayant de 2 à 8 atomes de carbone tels que le propylène glycol, l'éthylène glycol, le 1,3-butylène glycol, le dipropylène glycol, les cétones en C;-C4, et les 15 aldéhydes en C2-C4. La phase aqueuse peut être présente, en une teneur allant de 1 % à 99 % en poids, notamment allant de 3 % à 80 % en poids, et en particulier allant de 5 % à 60 %, en poids par rapport au poids total de la composition considérée. Phase grasse 20 Quels que soient les exemples de réalisation considérés, les compositions selon l'invention peuvent comporter une phase grasse. La phase grasse peut être exempte de particules à structure multicouche polyrérique interférentielle. La composition peut comporter une huile telle que par exemple les esters et les 25 éthers de synthèse, les hydrocarbures linéaires ou ramifiés, d'origine minérale ou synthétique, les alcools gras ayant de 8 à 26 atomes de carbone, les huiles fluorées partiellement hydrocarbonées et/ou silicosées, les huiles de silicone comme les polyméthylsiloxanes (PDMS) volatiles ou non à chaîne siliconée linéaire ou cyclique, liquides ou pâteux à température ambiante et leurs mélanges, d'autres exemples étant 30 donnés ci-après. Une composition conforme à l'invention peut ainsi comporter au moins une huile volatile. Huiles volatiles Au sens de la présente invention, on entend par « huile volatile », une huile (ou milieu non aqueux) susceptible de s'évaporer au contact de la peau en moins d'une heure, à température ambiante et à pression atmosphérique. L'huile volatile est une huile cosmétique volatile, liquide à température ambiante, ayant notamment une pression de vapeur non nulle.. à température ambiante et pression atmosphérique, en particulier ayant une pression de vapeur allant de 0,13 Pa à 40 000 Pa (10-3 à 300 mm Hg), en particulier allant de 1,3 Pa à 13 000 Pa (0,01 à 100 mm Hg), et plus particulièrement allant de 1.3 Pa à 1300 Pa (0,01 à 10 mm Hg). Les huiles hydrocarbonées volatiles peuvent être choisies parmi les huiles hydrocarbonées d'origine animale ou végétale ayant de 8 à 16 atomes de carbone. et notamment les alcanes ramifiés en Cg-C16 (appelées aussi isoparaffines) comme 1'isododécane (encore appelé 2,2.4,4,6-pentaméthylheptane), l'isodécane, l'isohexadécane, et par exemple les huiles vendues sous les noms commerciaux d'Isopare ou de Permethyls'''. Comme huiles volatiles, on peut aussi utiliser les silicones volatiles, comme par exemple les huiles de silicones linéaires ou cycliques volatiles, notamment celles ayant une viscosité ≤ 8 centistokes (8 x 10-6 m2/s), et ayant notamment de 2 à 10 atomes de silicium, et en particulier de 2 à 7 atomes de silicium, ces silicones comportant éventuellement des groupes alkyle ou alkoxy ayant de 1 à 10 atomes de carbone. Comme huile de silicone volatile utilisable dans l'in.ven.tion, on peut citer le cyclopentasiloxane, les diméthicones de viscosité 5 et 6 eSt, l'octaréthyl cyclotétrasiloxane, le décaméthyl cyclopentasiloxane, le dodécaméthyl cyclohexasiloxane, l'heptaméthyl hexyltrisiloxane, l'heptaméthyloctyl trisiloxane_ 1'hexaméthyl disiloxane. l'octaméthyl tr-isiloxane, le décaméthyl tétrasiloxane, le dodécaméthyl pentasiloxane, et leurs mélanges. On peut également utiliser des huiles volatiles fluorées telles que le nonafiuorométhoxybutane ou le perfiuorométhylcyclopentane, et leurs mélanges. 11 est également possible d'utiliser un mélange des huiles précédemment citées. Huiles non volatiles Une composition selon l'invention peut comporter une huile non volatile. Au sens de la présente invention, on entend par « huile non volatile », une huile ayant une pression de vapeur inférieure à 0,13 Pa et notamment des huiles de masse molaire élevée. Les huiles non volatiles peuvent notamment être choisies parmi les huiles hydrocarbonées le cas échéant fluorées et/ou les huiles silicones non volatiles. Comme huile hydrocarbonée non volatile pouvant convenir à la mise en oeuvre de l'invention. on peut notamment citer : les huiles hydrocarbonées d'origine animale, les huiles hydrocarbonées d'origine végétale telles que les esters de physostéaryle, tels que l'oléate de physostéaryle, l'isostéarate de physostéaryle et le glutanate de lauroyl/octyld.odécyle/physostéaryle, par exemple vendu sous la dénomination ELDEW PS203 par AJINOMOTO, les triglycérides constitués d'esters d'acides gras et de glycérol I O dont les acides gras peuvent avoir des longueurs de chaînes variées de C4 à C24, ces dernières pouvant être linéaires ou ramifiées, saturées ou insaturées ; ces huiles sont notamment des triglycérides héptanoïques ou octanoïques, les huiles de germe de blé, de tournesol, de pépins de raisin, de sésame, de maïs, d'abricot, de ricin, de karité, d'avocat. d'olive, de soja, d'amande douce, de palme, de colza, de coton, de noisette. de macadamia, de jojoba, de 15 luzerne, de pavot, de potimarron, de courge, de cassis, d'onagre. de millet, d'orge, de quinoa. de seigle, de carthame, de bancoulier, de passiflore, de rosier muscat ; le beurre de karité ; ou encore les triglycérides des acides capryliquelcaprique comme ceux vendus par la société STÉARINERIES DUBOIS ou ceux vendus sous les dénominations MIGLYOL 810e, 812e et 818* par la société DYNAMIT NOBEL, 20 - les huiles hydrocarbonées d'origine minérale ou synthétique comme par exemple : les éthers de synthèse ayant de 10 à 40 atomes de carbone ; les hydrocarbures linéaires ou ramifiés, d'origine minérale ou synthétique tels que la vaseline. les polydécènes, le polyisobuténe hydrogéné tel que le parléam, le 25 squalane et leurs mélanges, et en particulier le polyisobutène hydrogéné, e les esters de synthèse comme les huiles de formule RICOOR2 dans laquelle Ri représente le reste d'un acide gras linéaire ou ramifié comportant de 1 à 40 atomes de carbone et R.2 représente une chaîne hydrocarbonée notamment ramifiée contenant de 1 à 40 atomes de carbone à condition que Ri + R2 soit > 10. 30 Les esters peuvent être notamment choisis parmi les esters, notamment d'acide gras comme par exemple : J_i l'octanoate de cétostéaryle, les esters de l'alcool isopropylique, tels que le myristate d'isopropyle, le palmitate d'isopropyle, le palmitate d'éthyle, le palmitate de 2-éthyl-hexyie, le stéarate ou l'isostéarate d'isopropyle, l'isostéarate d'isostéaryle, le stéarate d'octyle, les esters hydroxylés comme le lactacte d'isostéaryle, l'hydroxystéarate d'octyle, l'adipate de diisopropyle, les heptanoates, et notamment l'heptanoate d'isostéaryle, octanoates, décanoates ou ricinoléates d'alcools ou de polyalcools comme le dioctanoate de propylène glycol, l'octanoate de cétyle, l'octanoate de tridécyle, le 4-diheptanoate et le palmitate d'éthyle 2-hexyle, le benzoate d'alkyle, le diheptanoate de polyéthylène glycol, le diétyl 2-d'hexanoate de propylèneglycol et leurs mélanges, les benzoates d'alcools en C12 à C15, le laurate d'hexyle, les esters de l'acide néopentanoïque comme le néopentanoate d'isodéeyle, le néopentanoate d'isotridécyle, le néopentanoate d'isostéaryle, le néopentanoate d'octyldocécyle, les esters de l'acide isononanoïque comme l'isononanoate d'isononyle, l'isononanoate d'isotridécyle, l'isononanoate d'octyle, les esters hydroxylés comme le lactate d'isostéaryle. le malate de di-isostéaryle ; les esters de polyols, et les esters de pentaétrythritol, comme le tétrahydroxystéarate/tétraisostéarate de dipentaérythritol, les esters de dimères diols et dimères diacides tels que les Lusplarï DDDA5® et Lusplan DD-DA:g, commercialisés par la société NIPPON FINE CHEMICAL et décrits dans la demande FR 03 02809. e les alcools gras liquides à température ambiante à chaîne carbonée ramifiée et/ou insaturée ayant de 12 à 26 atomes de carbone comme le 2-octyldodécanol, l'alcool isostéarylique, l'alcool oléique, le 2-hexyldécanol, le 2-butyloctanol, et le 2-undécylpentadécanol, les acides gras supérieurs tels que l'acide oléique, l'acide linoléique, l'acide linolénique et leurs mélanges, et w les carbonates de di-alkyle, les 2 chaînes alkyles pouvant être identiques ou différentes, tel que le dicaprylyl carbonate commercialisé sous la dénomination Cetiol CC®, par Cognis, e les huiles de silicone non volatiles, comme par exemple les polydiméthylsiloxanes (PDMS) non volatiles, les polydiméthylsiloxanes comportant des groupements alkyle ou alcoxy pendants et/ou en bouts de chaîne siliconée, groupements ayant chacun de 2 à 24 atomes de carbone, les silicones phénylées comme les phényl triméthicones, les phényl diméthicones, les phényl trirnéthylsiloxy diphénylsil.oxan.es, les diphényl diméthicones, les diphényl méthyldiphényl trisiloxanes. et les 2-phényléthyl tri.méthylsiloxysilicates, les diméthicones ou phényltrim.éthicone de viscosité inférieure ou égale à 100 Cst. et leurs mélanges, et leurs mélanges. Agents tensioactifs La composition selon l'invention peut en outre contenir des agents tensioactifs émulsionnants et co-émulsionnants présents par exemple en une proportion allant de 0,1 à 30 % en poids par rapport au poids total de la composition. Ces agents tensioactifs peuvent être choisis parmi des agents tensioactifs anioniques ou non ioniques. On peut se reporter au document Encyclopedia of Chemical Technology, KIRK-OTHMER, volume 22. p.333-432, Sème édition, 1979, .WILEY, pour la définition des propriétés et des fonctions des tensioactifs, en particulier p.347-377 de cette référence. pour les tensioactifs anioniques et non-ioniques. Comme tensioactif utilisable dans l'invention, adapté à l'obtention d'une émulsion Mil, on peut citer notamment les diméthicone copol.yols tels que le mélange de cyclométhicone et de diméthicone copolyol, vendu sous la dénomination DC 5225 C par la société Dow Corning, et les diméthieone copolyois tels que le laurylmethicone copolyol vendu sous la dénomination Dow Corning 5200 Formulation Aid par la société Dow Corning et le Cetyl diméthicone copolyol vendu sous la dénomination ABIL EM 90R par la société Goldschmidt, ou le mélange polyglycéryl-4 isostéaratelcétyl diméthicone copolyollhexyl.laurate vendu sous la dénomination ABIL WE 09 par la société Goldschmidt. On peut y ajouter un ou plusieurs co-émuisiomiants, qui peut, par exemple, être choisi dans le groupe comprenant les esters all{ylés de polyol. Comme esters alkylés de polyol, on peut citer notamment les esters de glycérol et/ou de sorbitan et par exemple l'isostéarate de polyglycérol, tel que le produit commercialisé sous la dénomination Isolais GI 34 par la société Goldschmidt, l'isostéarate de sorbitan, tel que le produit commercialisé sous la dénomination Arlacel 987 par la société ICI, l'isostéarate de sorbitan et de glycérol. tel que le produit commercialisé sous la dénomination Ar].acel 986 par la société ICI, et leurs mélanges. Comme émulsifiant adapté à l'obtention d'une émulsion E/I-I, conviennent notamment les tensioactifs polyisobutylene à terminaison succinique estérifiée; tels que ceux commercialisés sous les noms de Lubrizol 5603 et Chemeinnate 2000 par les sociétés Lubrizol et Chemron, On peut aussi utiliser comme tensioactif d'émulsions SIAL, un organopolysiloxane solide élastomère réticulé comportant au moins un groupement oxyalkyléné, tel que ceux obtenus selon le mode opératoire des exemples 3, 4 et 8 du document US-A-5,412,004 et des exemples du document US-A-5,811.487, notamment le produit de l'exemple 3 (exemple de synthèse) du brevet US-A-5.412 004. et tel que celui commercialisé sous la référence KSG 21 par la société Shin Etsu. Comme tensioactif utilisable dans l'invention, adapté à l'obtention d'une 1.0 émulsion HIE. on peut citer par exemple les tensioactifs non ioniques, et notamment les esters de polyols et d'acide gras à chaîne saturée ou insaturée comportant par exemple de 8 à 24 atomes de carbone et mieux de 12 à 22 atomes de carbone, et leurs dérivés oxyalkylénés, c'est-à-dire comportant des unités oxyéthylénés et/ou oxypropylénés, tels les esters de glycéryle et d'acide gras en C8-C24. et leurs dérivés oxyalkylénés ; les esters de 15 polyéthylène glycol et d'acide gras en C8-C24, et leurs dérivés oxyalkylénés ; les esters de sorbitol et d'acide gras en C8-C24, et leurs dérivés oxyalkylénés ; les esters de sucre (sucrose, glucose, alkylglucose) et d'acide gras en C8-C24, et leurs dérivés oxyalkylénés les éthers d'alcools gras; les éthers de sucre et d'alcools gras en C8-C24; les éthers oxyéthylénés d'acide gras et de glucose ou d'alkylglucose; et leurs mélanges. 20 Comme ester de glycéryle et d'acide gras, on peut citer notamment le stéarate de glycéryle (mono-, di- et/ou tri-stéarate de glycéryle) (nom CTFA : glycéryl stéarate) ou le ricinoléate de glycéryle, et leurs mélanges. Comme ester de polyéthylène glycol et d'acide gras, on peut citer notamment le stéarate de polyéthylène glycol (mono-, di- et/ou tri-stéarate de polyéthylène glycol), et plus 25 spécialement le monostéarate de polyéthylène glycol 50 OE (nom CTFA : PEG-50 stéarate), le monostéarate de polyéthylène glycol 100 OE (nom CTFA : PEG-100 stéarate) et leurs mélanges. On peut aussi utiliser des mélanges de ces tensioactifs, comme par exemple le produit contenant du Glyceryl stéarate et du PEG-100 stéarate, commercialisé sous la 30 dénomination ARLACEL 165 par la société Uniquema, et le produit contenant du Glyceryl stearate (mono-distéarate de glycéryle) et du stéarate de potassium, commercialisé sous la dénomination TEGIN par la société Gold-schr . idt (nom CTFA glyceryl stearate SE). Comme ester d'acide gras et de glucose ou d'alkylglucose, on peut citer en particulier le palmitate de glucose, les sesquistéarates d'alkylblucose comme le sesquistéarate de méthylglucose, les palmitates d'alkylglucose comme le palmitate de méthylgiucose ou d'éthylglucose, les esters gras de méthylgiucoside et plus spécialement le diester de méthylglacoside et d'acide oléique (nom CTFA : Methyl glucose dioleate) l'ester mixte de méthylgiucoside et du mélange acide oléique / acide hydroxystéarique (nom CTFA.: Methyl glucose di.o-leate/hydroxystearate) ; l'ester de méthylgiucoside et d'acide IO isostéarique (nom CTFA : Methyl glucose isostearate) ; l'ester de méthylglucosi.de et d'acide lauri-que (nom CTFA : Methyl glucose laurate) ; le mélange de monoester et de dies-ter de méthylglucosi.de et d'acide isostéarique (nom CTFA : Methyl glucose sesqui-isostearate) ; le mélange de monoester et de diester de méthylgiucoside et d'acide stéarique (nom CTFA : Methyl glucose sesquistearate) et par exemple le produit commercialisé sous la 15 dénomination Glucate SS par la société AMERCHOL, et leurs mélanges. Comme éthers oxyéthylénés d'acide gras et de glucose ou d'alkylglucose, on peut citer par exemple les éthers oxyéthylénés d'acide gras et de méthylglucose, et par exemple l'éther de polyéthylène glycol de diester de méthyl glucose et d'acide stéarique à environ 20 moles d'oxyde d'éthylène (nom CTFA : PEG-20 methyl glucose distearate) tel 20 que le produit commercialisé sous la dénomination Glucam E-20 distearate par la société AMERCHOL ; l'éther de poly-éthylène glycol du mélange de monoester et de diester de méthyl glucose et d'acide stéarique à environ 20 moles d'oxyde d'éthylène (nom CTFA : PEG-20 methyl glucose sesquistearate) et par exemple le produit commercialisé sous la dénomination Glucamate SSE-20 par la société AMERCFtOL et celui commercialisé sous la 25 dénomination Grillocose PSE-20 par la société GOLDSCHMIDT, et leurs mélanges. Comme esters de sucrose, on peut citer par exemple le palmito-stéarate de saccharose, le stéarate de saccharose et le mono laurate de saccharose. Comme éthers d'alcools gras, on peut citer par exemple les éthers de polyéthylène glycol et d'alcool gras comportant de 8 à 30 atomes de carbone, et notamment de 10 à 22 atomes de 30 carbone, tels que les éthers de polyéthylène glycol et d'alcools cétylique, stéarylique, cetéarylique (mélange d'alcools cétylique et stéarylique). On peut citer par exemple les éthers comportant de 1 à 200 et de préférence de 2 à 100 groupes oxyéthylénés, tels que ceux de nom CTFA Ceteareth-20, Ceteareth-30. et leurs mélanges. Comme éthers de sucre, on peut citer notamment les alkylpolygiucosides, et par exemple le decylglucosid.e comme le produit commercialisé sous la déno-mination MYDOL 10 par la société Kao Chemicals, le produit commercialisé sous la dénomination PLANTAREN 2000 par la société Ilenkel, et le produit commercialisé sous la dénomination ORAMIX NS 10 par la société Seppic ; le caprylyl/capryl glucoside comme le produit commercialisé sous la dénomination ORAMIX CG 110 par la Société Seppic ou sous la dénomination LUTENSOL Cil) 70 par la Société BA.SF ; le laurylglu.coside comme les produits commercialisés sous les dénominations PLANTAREN 1200 N et PLANTACARE 1200 par la société Henkel ; le coco-glucoside comme le produit commercialisé sous la dénomination PLANTACARE 818/UP par la société 1'l.enkel ; le cétostéaryl glucoside éventuellement en mélange avec l'alcool cétostéarylique, commercialisé par exemple sous la dénomination MONTANOV 68 par la société Seppic, sous la dénomination TEGO-CARE CG90 par la société Goldschmidt et sous la dé-nomination EMULGADE KE3302 par la société I-l.enkei ; l'arachidyi glucoside, par exemple sous la forme du mélange d'alcools arachidique et héhénique et d'arachidyl glucoside commercialisé sous la dénomination MONTANOV 202 par la société Seppic ; le cocoyléthylglucoside, par exemple sous la forme du mélange (35/65) avec les alcools cétylique et stéarylique, commercialisé sous la dénomination MONTANOV 82 par la société Seppic et leurs mélanges. La composition selon l'invention peut également contenir en tant qu'émulsionnant ou co-émulsionnant des polymères amphiphiles. On entend par polymère amphiphile, tous polymères comportant à la fois une partie hydrophile et une partie hydrophobe et ayant la propriété de former un film séparant deux liquides de polarité différente et permettant ainsi de stabiliser des dispersions liquide liquide de type direct, inverse ou multiple. Les polymères amphiphiles pouvant convenir peuvent réduisent la tension interfaciale eau/huile jusqu'à 10 mN/m. et ce quelque soit l'huile. Ces polymères sont ioniques (anioniques ou cationiques) ou amphotères. Les polymères amphiphiles conformes à l'invention ont généralement un poids moléculaire moyen en nombre allant de 1000 à 20 000 000 g/mol, par exemple allant de 20 000 à 8 000 000 g/mole et par exemple de 100 000 à 700 000 g/mole. Les quantités de polymères amphiphiies utilisées selon l'invention peuvent être choisies de 0,01 à 20 %, par exemple de 0,1 à 10 % et par exemple de 0,2 % à 5 % en poids. On peut utiliser plus particulièrement les copolymères acrylate/C10-C30-alkylacrylate tels que les produits vendus sous les noms PEMULEN TRI. PEMULEN TR2 et CARBOBOL 1382 par la Société OOODRICH_ ou bien leurs mélanges. On pourra utiliser aussi les copolymères acrylatelsteareth-20 itaconate et copolymères acrylate/ceteth-20 itaconate vendus sous les noms STRUCTURE 2001 et STRUCTURE 3001 par la Société NATIONAL STARCH. Parmi les polymères amphiphiles réticulés ou non d'AMPS conviennent tout particulièrement les produits vendus sous les noms ARISTOFLEX LIN, ARISTOFLFiX SNC et ARISTOFLEX HMS par la Société CLARIANT, A titre de terpolymères pouvant être utilisés, on peut citer le terpolymère acide méthacryliquelacrylate de méthyle/d.iméthyl m-i.sopropénylbenaylisocyanate d'alcool béhénylique éthoxylé à 40 0E, c'est-à-dire comportant 40 groupes oxyéthylénés vendus par la société AMERCHOL sous les dénominations VISCOPHOBE DB 1000 NP3-NP4. On peut également citer les terpolymères réticulés d'acide méthacrylique, d'acrylate d'éthyle, de polyéthylèneglycoi (10 0E) éther d'alcool stéarylique (Steareth 10), notamment ceux vendus par la société ALLIER COLLOIDS sous la dénomination SALCARE SC 80. Les polymères anioniques utilisables selon l'invention sont par exemple les polymères d'acide isophtaiique ou d'acide sulfoisophtalique, et en particulier les copolymères de phtalate/sulfoisophtalate/glycol (par exemple diéthylèneglycol/Phtalatelisophtalate11.,4-eyclohexanc-diméthanol) vendus sous les dénominations Eastman AQ polymer (AQ35S, AQ38S, AQSSS, AQ48 Ultra) par la société Eastman Chemical. Filtres complémentaires et additifs La composition comportant les particules à structure multicouche polymérique interférentielle peut comporter au moins un additif choisi parmi les adjuvants habituels dans le domaine cosmétique, tels que les charges, les adoucissants, les agents de coloration, les surfactants, les gélifiants hydrophiles ou lipophiles, les actifs, hydrosolubles ou liposolubles, les conservateurs, les hydratants tels que les polyols et notamment la glycérine, les séquestrants, les antioxydants, les solvants, les parfums, les filtres solaires physiques et chimiques, notamment aux UVA et/ou aux UVB, les absorbeurs d'odeur, les ajusteurs de pH (acides ou bases) et leurs mélanges. La composition peut contenir au moins un actif ayant une activité complémentaire dans le domaine de la protection solaire, comme les antioxydants, des agents blanchissants dans le cadre de l'anti pigmentation et dépigmentation. Le ou les additifs peuvent être choisis parmi ceux cités dans le CTFA Cosmetie Ingredient Handsbook, 10' Edition Cosmetie and fragrance Assn, Inc., Washington DC (2004), incorporé ici par référence. 10 Formes a é es Les particules à structure multicouche polymérique interférentielle peuvent être utilisées dans des lotions, crèmes, laits, baumes, pommades, gels, émulsion, films, patchs, sticks par exemple rouge à lèvres, poudres, pâtes, pour la peau, les lèvres, les cheveux ou les ongles. 15 Les particules selon l'invention peuvent par exemple être incorporées dans tout type de composition cosmétique, par exemple des gloss, rouges à lèvres, eye-liner, mascara, fond de teint, fard à paupières, vernis à ongles... Les films à structure multicouche polymérique interférentielle, selon l'invention, peuvent être appliqués par transfert. Ces films peuvent être, avant application sur les 20 matières kératiniques, solidaires d'une couche adhésive. Lorsque la composition cosmétique selon l'invention est utilisée pour la protection des cheveux vis-à-vis du rayonnement UV solaire, elle peut se présenter sous forme de shampooing, de lotion, de gel, d'émulsion, de dispersion vésiculaire non ionique, et peut constituer par exemple une composition à rincer, à appliquer avant ou après 25 shampooing, avant ou après coloration ou décoloration, avant, pendant ou après permanente ou défrisage, une lotion ou un gel coiffant ou traitant, une lotion ou un gel pour le brushing ou la mise en plis, une composition de permanente ou de défrisage, de coloration ou décoloration des cheveux. 30 Modes d'application La composition comportant les particules à structure multicouche polymérique interférentielle peut être appliquée à la main ou en utilisant un applicateur. L'application peut encore s'effectuer par pulvérisation ou projection à l'aide par exemple d'un dispositif piézoélectrique ou par transfert d'une couche de composition préalablement déposée sur un support intermédiaire. Conditionnements La composition peut être conditionnée dans tout dispositif de conditionnement. notamment en matière thermoplastique ou sur tout support prévu à cet effet. Le dispositif de conditionnement peut être un flacon, un flacon pompe, un flacon aérosol, un tube. un sachet. un pot. Exemples Exemple 1 Un gel de copolymère dibloc quaternisé de polystyrène-poly(2-vinylpyridine) (PS-b-Q-P2VP) (190K/190K) de 3 qm d'épaisseur (sec) est obtenu par dipcoating, sur un 15 support rigide, à partir d'une solution de PS-b-Q-P2VP à 5 % en masse dans le propyleneglycol monométhyl ether acétate. Le gel est ensuite gonflé par une solution aqueuse de NH-Cl à 2,5M. On obtient ainsi un gel photonique interférant dans la plage de longueurs d'onde allant de 340 à 385 nm. Ce film de gel photonique est apte à être utilisé comme agent photoprotecteur des matières kératiniques. 20 Exemple 2 Le gel de l'exemple 1. est décollé du support rigide puis fragmenté avant gonflement, en particules de plus grande dimension inférieure à 50 ..rn, à l'aide d'un broyeur a billes à sec. Les particules ainsi obtenues sont alors dispersées dans une solution 25 aqueuse de NI14CI à 2,5M. Après séparation par filtration, on obtient des particules à structure multicouche polymérique interférentielle interférant dans le domaine UV (entre 340 et 385 nm). Exemple 3. 30 Un gel de PS-b-Q-P2VP (190K/190K) de 3 !lm d'épaisseur (sec) est étalé sur un support rigide, puis fragmenté avant gonflement, en particules de plus grande dimension inférieure à 50 Lm; à l'aide d'un broyeur a billes à sec. Les particules ainsi obtenues sont alors dispersées dans un mélange à 50 % en masse de glycérol, et à 50 % en masse d'une solution aqueuse de NI-14CI à 2,5M. Après séparation, on obtient des particules à structure multicouche polymérique interférentielle interférant dans la plage de longueurs d'onde allant de 340 à 385 nm. L'introduction du glycérol a pour effet de conserver les propriétés interférentielles du gel photonique après séchage. photonique Phase grasse Aristoflex LNC (Clariant) % Cyclopentasiloxane 6 % Octylpalmitate 6 % Phase aqueuse Particules de gel photonique réalisées dans l'exemple 3 10% Glycérol 5 % Conservateur 0,3 % Eau qsp 100% 20 Exemple 5 : Réalisation de particules de gel photonique figées par de la silice Un gel de PS-b-Q-P2VP (190K/190K.) de 3q.m d'épaisseur (sec} est obtenu par dipcoating, sur un support rigide, à partir d'une solution de PS-b-Q P2VP à 5 % dans le propyleneglycol monométhyl ether acétate. Le gel est ensuite fragmenté avant gonflement, 25 en particules de plus grande dimension inférieure à 50 {m, à l'aide d'un broyeur à billes à sec. Les particules ainsi obtenues sont alors dispersées et gonflées dans du méthanol. Une solution aqueuse de TEOS (Tetra Ethoxy Silane) de concentration 0,45M est ensuite ajoutée. Une solution aqueuse de NFI4C1 à 2,5M est alors additionnée sous forte agitation. On obtient ainsi des particules à structure multicouche polymérique 30 interférentielle interférant dans la plage de longueurs d'onde allant de 340 à 385 mn et insensibles au milieu de dispersion. Exemple 4 : Composition cosmétique photoprotectrice à base de particules de ` 10 15 Exemple 6 : Gel photonique gonflé avec une solution aqueuse de filtre solaire Un gel de PS-b-Q-P2VP (190K/190K) de 31_trn d'épaisseur (sec) est obtenu par dipcoating, sur un support. rigide, à partir d'une solution de PS-b-Q P2VP à 5 % dans le propyleneglycol nionométhyl ether acétate. Ce gel est ensuite gonflé par une solution aqueuse de Mexoryl SX (Chimex) (TEREPHTHALYLIDENE DICAMPHOR SULFONIC ACID à 33 % dans l'eau) à 3 %. On obtient ainsi un gel photonique interférant dans la plage de longueurs d'onde allant de 330 à 385 mn avec un effet goniochromatique significativement réduit. Ce film de gel photonique est apte à être utilisé comme agent photoprotecteur des 10 matières kératiniques. Exemple 7 : Gel hoton.i.ue onflé avec une solution a ueuse de filtre solaire Un gel de PS-b-Q-P2VP (190K/190K) de 3µm d'épaisseur (sec) est obtenu par dipcoating, sur un support rigide, à partir d'une solution de PS-b-Q-P2VP à 5 % dans le 15 propyleneglyeol monométhyl ether acétate. Ce gel est gonflé par une solution aqueuse d'Eusolex 232 (Merci() (PHENYLBENZ1MIDAZOLE SUI.,FONIC ACID) à 0,5 %. On obtient ainsi un gel photonique interférant dans la plage de longueurs d'onde allant de 290 mn à 385 mn. Ce film de gel photonique est apte à être utilisé comme agent plotoproteeteur des 20 matières kératiniques. Exemple 8 : Composition cosmétique photoprotectrice com.ortant deux t es de particules àstructure multicouche polymériquc interférentielle interférant différemment et de (acon complémentaire avec les UV Phase grasse Aristoflex LNC (Clariant) 1% Cyclopentasiloxane 6% Octylpalmitate 6% Phase aqueuse 25 30 Particules à structure multicouche polymérique interférentielle obtenues. par broyage à billes. du gel photonique de l'exemple 6 5 % Particules à structure multicouche polymérique interférentielle obtenues, par broyage à billes, du gel photonique de l'exemple 7 5 % Glycérol Conservateur Eau qsp 5 % 0.3 % 100 % Exem le 9 : Com os on cosméti l ue ihoto rotectrice corn ortant deux t r es de particules à structure multicouche polymérie ue Interférentielle interférant différemment et: de façon complémentaire avec les UV Phase grasse Aristoflex LNC (Clariant) Cyclopentasiloxane Octylpaimitate Phase aqueuse Particules à structure multicouche polymérique interférentielle de l'exemple 2 Particules à structure multicouche polymérique interférentielle similaires à celles de 20 l'exemple 1 mais gonflées avec une solution de NEI4CI à 1M obtenues selon le procédé de l'exemple 2 5 0/0 Glycérol 5 % Conservateur 0,3 % 25 Eau qsp 100 % Exemple 10 : Gel photonique gonflé avec une solution d'azurant optique Un gel de PS-b-Q-P2VP (190K/190K) de 31_tn d'épaisseur (sec) est obtenu par dipcoating, sur un support rigide, à partir d'une solution de PS-b-Q-P2VP à 5 % dans le 30 propyleneglycol monométhyl ether acétate. Ce gel est ensuite gonflé par une solution aqueuse de Tinopal CBS X (CIRA) (DISODIUM DISTYRYLBIPHENYL DISULFONATE) à 0,5 %. On obtient ainsi un gel photonique interférant dans le domaine 5% UV et de couleur bleue apte, une fois fragmenté, à être utilisé pour éclaircir les matières kératiniques humaines par exemple la peau. Exemple_1 1 Gel photonique coloré Un gel de PS-b-Q-P2VP (190K/190K) de 3 pan d'épaisseur (sec) est obtenu par dipcoating sur un support rigide à partir d'une solution de PS-b-Q P2VP à 5 % dans le propyleneglycol monométhyl ether acétate. Ce gel est ensuite gonflé par une solution aqueuse de NH4C1 à 1,5M. La longueur d'onde réfléchie correspondant au minimum de transmission est d'environ 550 nm, soit de couleur jaune. Le film est apte à, par exemple, être utilisé pour l'homogénéisation du teint et ce avant ou après fragmentation. Exemple 12 : Gel rhotonique coloré Un gel de PS-b-Q-P2VP (190K1190K) de 31.m d'épaisseur (sec) est obtenu par dipcoating, sur un support rigide à partir d'une solution de PS-b-Q-P2VP à 5 % dans le propyleneglycol monométhyl ether acétate. Ce gel est gonflé par une solution aqueuse de NH4C1 à 0,5M. La longueur d'onde réfléchie correspondant au minimum de transmission est d'environ 410-420 nm, soit de couleur violette. Le film est apte à, par exemple, être utilisé pour l'homogénéisation du teint et ce 20 avant ou après fragmentation. Exemple 13 : Gel photonique coloré Un gel de PS-b-Q-P2VP (190K/190K) de 3 pan d'épaisseur (sec) est obtenu par dipcoating, sur un support rigide à partir d'une solution de PS-b-Q P2VP à 5 % dans le 25 propyleneglycol monométhyl ether acétate. Ce gel est gonflé par une solution aqueuse de NI44C1 à 1 M. La longueur d'onde réfléchie correspondant au minimum de transmission est d'environ 600 nm, soit de couleur jaune-orange. Le film est apte à, par exemple, être utilisé pour l'homogénéisation du teint et ce avant ou après fragmentation. 30 Les gels photoniques décrits aux exemples 11 à 13 peuvent être fragmentés selon le procédé de l'exemple 2. Les gels photoniques décrits ci-dessus, par exemple les gels photoniques colorés des exemples 11 à 13, peuvent être figés par action d'un précurseur de silice (TECKS) ou avec du glycérol, comme dans l'exemple 3. Exemple 14 : Spectre de réflexion d`un gel photonique La figure 5 représente deux spectres d'absorbance d'un gel photonique de PSP2VP issus de la publication Nat Mat. Vo16, 957-960, 2008. Les pics d'absorbance mesurés correspondent à des minima de transmission et à des pics de réflexion de rayonnements par le gel photonique. En l'absence d'agent de gonflement, le spectre d'absorbance ne présente pas de pic et le gel photonique ne présente pas de propriétés interférentielles. En revanche, lorsque le gel photonique est gonflé par une solution d'eau pure. Le spectre d'absorbante peut, comme illustré, présenter S bandes de réflexion correspondant chacune à un ordre de d'interférence distinct. Le pic dans l'UV correspond. dans cet exemple de réalisation, à un ordre d'interférence égal à 5. L'expression « comportant un » doit être comprise comme « comportant au moins un » sauf si le contraire est spécifié. REVENDICATIONS1. Composition cosmétique photoprotectrice comportant des particules à structure multicouche polymérique interférentielle, au moins deux couches de ladite structure comportant un polymère amphiphile. 2. Composition selon la revendication 1, les particules à structure multicouche polymérique interférentielle présentant un spectre de réflexion comportant un pic de réflexion dans la plage de longueurs d'onde allant de 250 à 400 mn. 3. Composition selon l'une des revendications 1 et 2, le polymère amphiphile comportant un agent de gonflement. 4. Composition selon l'une quelconque des revendications précédentes comportant une phase grasse et une phase aqueuse, la phase aqueuse comportant les particules à structure multicouche polymérique interférentielle. 5. Composition selon l'une quelconque des revendications précédentes, les particules à structure multicouche polymérique interférentielle comportant un agent de figeage choisi parmi les matériaux inorganiques par exemple la silice et ses précurseurs par exemple le TEOS, les glycols par exemple le glycérol, le dipropylène glycol, le sorbitol. le butylène glycol. les PEG de poids moléculaire compris entre 400 et 50000 g/mol. 6. Composition selon l'une quelconque des revendications précédentes comportant au moins deux types différents de particules à structure multicouche polymérique interférentielle, chacun des types de particules présentant un spectre en transmission différent dans la plage de longueurs d'onde allant de 250 à 400 nm. 7. Composition selon l'une quelconque des revendications précédentes, le polymère amphiphile présentant une structure lamellaire. 8. Composition selon l'une quelconque des revendications précédentes, le polymère amphiphile comportant un copolymère à blocs. 9. Composition selon la revendication précédente, le polymère amphiphile comportant un : - copolymère dibloc de la forme A-13 où A est un bloc hydrophobe par exemple choisi parmi : le polystyrène, le polyméthacrylate de méthyle, le polyméthacrylate de cyclohexyle, le polyacrylate d'isobornyle, le polyméthacrylate d'isobornyle, le polyméthacrylate d'isobutyle, le 5 10 15 20 25 30polyméthacrylate d'éthyle, le poly N-tert butyl acrylamide et le polyméthacrylate d'isopropyle et B est un : e bloc hydrophile et cationique par exemple choisi parmi : le Poly(2-vinyl pyridine); le Poly(4-vinyl pyridine), le Poly(diméthyl amino éthyle méthacrylate), le Poly(diethyl amino éthyle méthacrylate), le Poly(diméthyl amine propyl méthacrylamide) et Je Poly(N-vinyl pyrrolidone), e bloc hydrophile et anionique par exemple choisi parmi : le Polyacide acrylique), le Polyacide méthacrylique), le Poly(acide maléique), le Polyacide itaconi.que), le Polyacide fumarique), le Polyacide crotonique), le Polyacide acrylamido glycolique) et le Polyacide acrylamido méthyl-2 propane sulfonique), ou un e bloc hydrophile et non ionique par exemple choisi parmi : le Poly(méthacrylate de PEU), - copolymère tribloc de la forme A-B-C oû : A et C sont des blocs hydrophobes différents par exemple choisis parmi : le polystyrène, le polyméthacrylate de méthyle, le polyméthacrylate de cyclohexyle, le polyacrylate d'isobornyle, le polyméthacrylate d'isobornyle, le polyméthacrylate d'isobutyle, le polyméthacrylate d'éthyle, le poly N-tert butyl acrylamide et le polyméthacrylate d`isopropyle et B est un : o bloc hydrophile et cationique par exemple choisi parmi : le Poly(2-vinyl pyridine), le Poly(4-vinyl pyridine), le Poly(diméthyl amino éthyle méthacrylate), le Poly(diethyl amino éthyle méthacrylate), le Poly(diméthyl amine propyl méthacrylamide) et le Poly(N-vinyl pyrrolidone), o bloc hydrophile et anionique par exemple choisi parmi : le poly(acide acrylique), le Polyacide méthacrylique), le Polyacide maléique), le Polyacide itaconique), le Poly(acide furnarique), le Poly(acide crotonique), le Poly(acide acrylamido glycolique) et le Polyacide acrylamido méthyl-2 propane sulfonique), ou tm a bloc hydrophile et non ionique par exemple choisi parmi : lePolyméthacrylate de PEG), ou B est un bloc hydrophobe par exemple choisi parmi : le polystyrène, le polyméthacrylate de méthyle, le polyméthacrylate de cyclohexyle, le polyacrylate d'isobornyle, le polyméthacrylate d'isobomyle, le polyméthacrylate d'isobutyle, le polyméthacrylate d'éthyle, le poly N-tert butyl acrylamide et le polyméthacrylate d'isopropyle et A et C sont différents et choisis parmi les: o blocs hydrophiles et cationiques par exemple choisis parmi : le Poly(2 -vinyl pyridine), le Poly(4-vinyl pyridine), le; Poly(diméthyl 1O amino éthyle méthacrylate), le Poly(diethyl arnino éthyle méthacrylate). le Poly(diméthyl amine propyl méthacrylamide) et le Poly(N-vinyl pyrrolidone), o blocs hydrophiles et anioniques par exemple choisis parmi : le polyacide acrylique), le Polyacide méthacrylique), le Polyacide 15 maléique), le Poly(acide itaconique), le Polyacide fumarique), le Poly(aeide crotonique), le Poly(aeide acrylamido glycolique) et le Poly(acide acrylamido méthyl-2 propane sulfonique). ou les o blocs hydrophiles et non ioniques par exemple choisis parmi : le Polyméthacrylate de PEG). 20 10. Composition selon l'une quelconque des revendications précédentes, les particules à structure multicouche polymérique interférentielle étant plaquettaires. 11. Composition selon l'une quelconque des revendications 1 à 10, les particules à structure multicouche polymérique interférentielle comportant, par exemple au sein du polymère amphiphile, un. autre matériau optiquem.ent actif 25 1.2. Composition selon l'une quelconque des revendications 3 à 11, l'agent de gonflement étant choisi parmi : l'eau et les solutions salines organiques ou inorganiques de concentration comprise entre 0,01 et 5 M, par exemple les solutions de sels de sodium. de magnésium, de potassium, de calcium, de cuivre, les solutions de 30 phosphates ainsi que les solutions de sels d'ammonium, les composés suivants seuls, en mélange ou en solution aqueuse :o le glycérol, les PEG de poids moléculaire compris entre 400 et 50 000 g/mol, les mono, di et oligosaccharides solubles dans l'eau à au moins 1 % en masse, le sorbitol, le propylène glycol, le dipropylèrie glycol, le butylène glycol, les polyols solubles dans l'eau, les alcools courts miscibles dans l'eau par exemple le méthanol, l'éthanol ou l'isopropanol, o les solutions de filtre UV neutralisés ou non, et o les huiles polaires par exemple le lauroyl isopropyl sarcosinate, 1'oetyldodécanol, le Finsoly e 'I'N, 1'undécane et le tridécane ainsi que les solutions huileuses de filtres organiques. 13. Procédé de préparation d'une composition cosmétique selon l'une quelconque des revendications 3 à 12, comportant : a) une étape de mise en contact, avec un agent de gonflement. d'une structure multicouche polymérique dont au moins deux couches comportent un polymère amphiphile, b) une étape de fragmentation, en particules à structure multicouche polymérique de plus grande dimension inférieure à 100 }im et de plus petite dimension supérieure ou égale à 100 nm, d'un film à structure multicouche polymérique dont au moins deux couches comportent un polymère 20 amphiphile, et e) une étape de dispersion dans un milieu cosmétiquenient acceptable des particules à structure multicouche polymérique interférentielle obtenues après réalisation des étapes a) et b), l'étape b) étant réalisée avant ou après l'étape a). 25 14. Procédé de photoprotection non thérapeutique des matières kératiniques humaines vis-à-vis du rayonnement UV solaire, comportant l'étape consistant à appliquer sur les matières kératiniques humaines une composition cosmétique selon l'une quelconque des revendications 1 à 12. 15. Film photoprotecteur vis-à-vis du rayonnement UV solaire, destiné à être 30 appliqué sur les matières kératiniques humaines, comportant une structure multicouche interférentielle filtrant le rayonnement UV solaire dont au moins deux couches comportent un polymère amphiphile. 10 15